(57)【要約】      （修正有）【課題】降伏強さ及び疲労限度などの機械的及び耐久性特性に優れたチタン合金の提供。【解決手段】チタン合金融液は、約７．０から約９．０重量パーセントのバナジウム（Ｖ）と、約３．０から約４．５重量パーセントのアルミニウム（Ａｌ）と、約０．８から約１．５重量パーセントの鉄（Ｆｅ）と、最大で約０．１５重量パーセントの酸素（Ｏ）と、チタン（Ｔｉ）とを含み、当該チタン合金融液から形成されたチタン合金粉末は、約７．０から約９．０重量パーセントのバナジウム（Ｖ）と、約３．０から約４．５重量パーセントのアルミニウム（Ａｌ）と、約０．８から約１．５重量パーセントの鉄（Ｆｅ）と、最大で約０．１８重量パーセントの酸素（Ｏ）と、チタン（Ｔｉ）とを含む。【選択図】なし【特許請求の範囲】
【請求項１】
７．０から９．０重量パーセントのバナジウムと、
３．０から４．５重量パーセントのアルミニウムと、
０．８から１．５重量パーセントの鉄と、
最大で０．１５重量パーセントの酸素と、
残部としてのチタンと、を含むチタン合金融液。
【請求項２】
前記酸素が０．０４から０．１２重量パーセント存在するか、
前記バナジウムが７．０から８．５重量パーセント存在するか、
前記バナジウムが７．５から９．０重量パーセント存在するか、
前記アルミニウムが３．５から４．５重量パーセント存在するか、
前記アルミニウムが３．０から４．０重量パーセント存在するか、
前記鉄が０．９から１．５重量パーセント存在するか、
前記鉄が０．８から１．３重量パーセント存在するか、である、請求項１に記載のチタン合金融液。
【請求項３】
０．８から２．４重量パーセントのクロム、又は、１．８から２．４重量パーセントのクロムをさらに含む、請求項１又は２に記載のチタン合金融液。
【請求項４】
約１．２から２．０重量パーセントのコバルト、又は、１．６から２．０重量パーセントのコバルトをさらに含む、請求項１〜３のいずれかに記載のチタン合金融液。
【請求項５】
最大で０．７重量パーセントのホウ素をさらに含むか、あるいは、０．０８から０．５重量パーセントのホウ素をさらに含む、請求項１〜４のいずれかに記載のチタン合金融液。
【請求項６】
最大で１．３重量パーセントの炭素をさらに含むか、あるいは、０．４から１．０重量パーセントの炭素をさらに含む、請求項１〜５のいずれかに記載のチタン合金融液。
【請求項７】
実質的に、
７．５から８．５重量パーセントで存在する前記バナジウムと、
３．５から４．５重量パーセントで存在する前記アルミニウムと、
０．９から１．５重量パーセントで存在する前記鉄と、
０．０４から０．１２重量パーセントで存在する前記酸素と、
残部としての前記チタンとのみからなる、請求項１〜６のいずれかに記載のチタン合金融液。
【請求項８】
実質的に、
７．５から９．０重量パーセントで存在する前記バナジウムと、
３．０から４．０重量パーセントで存在する前記アルミニウムと、
０．８から１．３重量パーセントで存在する前記鉄と、
０．０４から０．１２重量パーセントで存在する前記酸素と、
任意の要素としての、
０．８から２．４重量パーセントで存在するクロム、及び、
１．２から２．０重量パーセントで存在するコバルトのうちの少なくとも一方と、
残部としての前記チタンとのみからなる、請求項１〜７のいずれかに記載のチタン合金融液。
【請求項９】
実質的に、
７．０から８．５重量パーセントで存在する前記バナジウムと、
３．５から４．５重量パーセントで存在する前記アルミニウムと、
０．９から１．２重量パーセントで存在する前記鉄と、
０．０４から約０．１２重量パーセントで存在する前記酸素と、
任意の要素としての、
０．０８から０．５重量パーセントで存在するホウ素、及び、
０．４から１．０重量パーセントで存在する炭素のうちの少なくとも一方と、
残部としての前記チタンとのみからなる、請求項１〜８のいずれかに記載のチタン合金融液。
【請求項１０】
実質的に、
７．５から９．０重量パーセントで存在する前記バナジウムと、
３．０から４．０重量パーセントで存在する前記アルミニウムと、
０．８から１．３重量パーセントで存在する前記鉄と、
０．０４から０．１２重量パーセントで存在する前記酸素と、
任意の要素としての、
０．８から２．４重量パーセントで存在するクロム、及び
１．２から２．０重量パーセントで存在するコバルトのうちの少なくとも一方と、
任意の要素としての、
０．８から０．５重量パーセントで存在するホウ素、及び、
０．４から１．０重量パーセントで存在する炭素のうちの少なくとも一方と、
残部としての前記チタンとのみからなる、請求項１〜９のいずれかに記載のチタン合金融液。
【請求項１１】
粉末状態に噴霧されている、請求項１〜１０のいずれかに記載のチタン合金融液。
【請求項１２】
７．０から９．０重量パーセントのバナジウムと、
３．０から４．５重量パーセントのアルミニウムと、
０．８から１．５重量パーセントの鉄と、
最大で０．１８重量パーセントの酸素と、
チタンと、を含む、チタン合金粉末。
【請求項１３】
前記酸素が０．０４から０．１２重量パーセント存在するか、
前記バナジウムが７．０から８．５重量パーセント存在するか、
前記バナジウムが７．５から９．０重量パーセント存在するか、
前記アルミニウムが３．５から４．５重量パーセント存在するか、
前記アルミニウムが３．０から４．０重量パーセント存在するか、
前記鉄が０．９から１．５重量パーセント存在するか、
前記鉄が０．８から１．３重量パーセント存在するか、である、請求項１２に記載のチタン合金粉末。
【請求項１４】
０．８から２．４重量パーセントのクロム、又は、１．８から２．４重量パーセントのクロムをさらに含む、請求項１２〜１３のいずれかに記載のチタン合金粉末。
【請求項１５】
約１．２から２．０重量パーセントのコバルト、又は、１．６から２．０重量パーセントのコバルトをさらに含む、請求項１２〜１４のいずれかに記載のチタン合金粉末。
【請求項１６】
最大で０．７重量パーセントのホウ素をさらに含むか、あるいは、０．０８から約０．５重量パーセントのホウ素をさらに含む、請求項１２〜１５のいずれかに記載のチタン合金粉末。
【請求項１７】
最大で１．３重量パーセントの炭素をさらに含むか、あるいは、０．４から１．０重量パーセントの炭素をさらに含む、請求項１２〜１６のいずれかに記載のチタン合金粉末。
【請求項１８】
実質的に、
７．５から８．５重量パーセントで存在する前記バナジウムと、
３．５から４．５重量パーセントで存在する前記アルミニウムと、
０．９から１．５重量パーセントで存在する前記鉄と、
０．０６から０．１４重量パーセントで存在する前記酸素と、
残部としての前記チタンとのみからなる、請求項１２に記載のチタン合金粉末。
【請求項１９】
実質的に、
７．５から９．０重量パーセントで存在する前記バナジウムと、
３．０から４．０重量パーセントで存在する前記アルミニウムと、
０．８から１．３重量パーセントで存在する前記鉄と、
０．０６から０．１４重量パーセントで存在する前記酸素と、
任意の要素としての、
０．８から２．４重量パーセントで存在するクロム、及び、
１．２から２．０重量パーセントで存在するコバルトのうちの少なくとも一方と、
残部としての前記チタンとのみからなる、請求項１８に記載のチタン合金粉末。
【請求項２０】
実質的に、
７．０から８．５重量パーセントで存在する前記バナジウムと、
３．５から４．５重量パーセントで存在する前記アルミニウムと、
０．９から１．２重量パーセントで存在する前記鉄と、
０．０６から０．１４重量パーセントで存在する前記酸素と、
任意の要素としての、
０．０８から０．５重量パーセントで存在するホウ素、及び、
０．４から１．０重量パーセントで存在する炭素のうちの少なくとも一方と、
残部としての前記チタンとのみからなる、請求項１８に記載のチタン合金粉末。
【請求項２１】
実質的に、
７．５から９．０重量パーセントで存在する前記バナジウムと、
３．０から４．０重量パーセントで存在する前記アルミニウムと、
０．８から１．３重量パーセントで存在する前記鉄と、
０．０６から０．１４重量パーセントで存在する前記酸素と、
任意の要素としての、
０．８から２．４重量パーセントで存在するクロムと、
１．２から２．０重量パーセントで存在するコバルトとのうちの少なくとも一方と、
任意の要素としての
０．０８から０．５重量パーセントで存在するホウ素、及び、
０．４から１．０重量パーセントで存在する炭素のうちの少なくとも一方と、
残部としての前記チタンとのみからなる、請求項１８に記載のチタン合金粉末。
【請求項２２】
固形品に圧縮された、請求項１２〜２１のいずれかに記載のチタン合金粉末。
【請求項２３】
チタン合金粉末の製造方法であって、
７．０から９．０重量パーセントのバナジウムと、
３．０から４．５重量パーセントのアルミニウムと、
０．８から１．５重量パーセントの鉄と、
最大で０．１５重量パーセントの酸素と、
チタンと、を含むチタン合金融液を用意することと、
前記チタン合金融液を噴霧することと、を含み、前記チタン合金粉末は、
７．０から９．０重量パーセントの前記バナジウムと、
３．０から４．５重量パーセントの前記アルミニウムと、
０．８から１．５重量パーセントの前記鉄と、
最大で０．１８重量パーセントの前記酸素と、
前記チタンと、を含む、方法。
【請求項２４】
前記チタン合金融液は、実質的に、
７．５から８．５重量パーセントで存在する前記バナジウムと、
３．５から４．５重量パーセントで存在する前記アルミニウムと、
０．９から１．５重量パーセントで存在する前記鉄と、
０．０４から０．１２重量パーセントで存在する前記酸素と、
残部としての前記チタンとのみからなり、
前記チタン合金粉末は、実質的に、
７．５から８．５重量パーセントで存在する前記バナジウムと、
３．５から４．５重量パーセントで存在する前記アルミニウムと、
０．９から１．５重量パーセントで存在する前記鉄と、
０．０６から０．１４重量パーセントで存在する前記酸素と、
残部としての前記チタンとのみからなる、請求項２３に記載の方法。
【請求項２５】
前記チタン合金融液は、実質的に、
７．５から９．０重量パーセントで存在する前記バナジウムと、
３．０から４．０重量パーセントで存在する前記アルミニウムと、
０．８から１．３重量パーセントで存在する前記鉄と、
０．０４から０．１２重量パーセントで存在する前記酸素と、
任意の要素としての、
０．８から２．４重量パーセントで存在するクロム、及び、
１．２から２．０重量パーセントで存在するコバルトのうちの少なくとも一方と、
残部としての前記チタンとのみからなり、
前記チタン合金粉末は、実質的に、
７．５から９．０重量パーセントで存在する前記バナジウムと、
３．０から４．０重量パーセントで存在する前記アルミニウムと、
０．８から１．３重量パーセントで存在する前記鉄と、
０．０６から０．１４重量パーセントで存在する前記酸素と、
任意の要素としての、
０．８から２．４重量パーセントで存在するクロム、及び、
１．２から２．０重量パーセントで存在するコバルトのうちの少なくとも一方と、
残部としての前記チタンとのみからなる、請求項２３又は２４に記載の方法。
【請求項２６】
前記チタン合金融液は、実質的に、
７．０から８．５重量パーセントで存在する前記バナジウムと、
３．５から４．５重量パーセントで存在する前記アルミニウムと、
０．９から１．２重量パーセントで存在する前記鉄と、
０．０４から０．１２重量パーセントで存在する前記酸素と、
任意の要素としての、
０．０８から０．５重量パーセントで存在するホウ素、及び、
０．４から１．０重量パーセントで存在する炭素のうちの少なくとも一方と、
残部としての前記チタンとのみからなり、
前記チタン合金粉末は、実質的に、
７．０から８．５重量パーセントで存在する前記バナジウムと、
３．５から４．５重量パーセントで存在する前記アルミニウムと、
０．９から１．２重量パーセントで存在する前記鉄と、
０．０６から０．１４重量パーセントで存在する前記酸素と、
任意の要素としての、
０．０８から０．５重量パーセントで存在するホウ素、及び、
０．４から１．０重量パーセントで存在する炭素のうちの少なくとも一方と、
残部としての前記チタンとのみからなる、請求項２３〜２５のいずれかに記載の方法。
【請求項２７】
前記チタン合金融液は、実質的に、
７．５から９．０重量パーセントで存在する前記バナジウムと、
３．０から４．０重量パーセントで存在する前記アルミニウムと、
０．８から１．３重量パーセントで存在する前記鉄と、
０．０４から０．１２重量パーセントで存在する前記酸素と、
任意の要素としての、
０．８から２．４重量パーセントで存在するクロム、及び、
１．２から２．０重量パーセントで存在するコバルトのうちの少なくとも一方と、
任意の要素としての、
０．０８から０．５重量パーセントで存在するホウ素と、
０．４から１．０重量パーセントで存在する炭素のうちの少なくとも一方と、
残部としての前記チタンとのみからなり、
前記チタン合金粉末は、実質的に、
７．５から９．０重量パーセントで存在する前記バナジウムと、
３．０から４．０重量パーセントで存在する前記アルミニウムと、
０．８から１．３重量パーセントで存在する前記鉄と、
０．０６から０．１４重量パーセントで存在する前記酸素と、
任意の要素としての、
０．８から２．４重量パーセントで存在するクロム、及び、
１．２から２．０重量パーセントで存在するコバルトのうちの少なくとも一方と、
任意の要素としての、
０．０８から０．５重量パーセントで存在するホウ素、及び、
０．４から１．０重量パーセントで存在する炭素のうちの少なくとも一方と、
残部としての前記チタンとのみからなる、請求項２３〜２６のいずれかに記載の方法。
【発明の詳細な説明】
【技術分野】
【０００１】
本願は、概して、チタン合金に関し、より詳しくは、粉末冶金用のチタン合金に関する。
【背景技術】
【０００２】
チタン合金は、広い温度範囲において高い引っ張り強さを呈し、しかも比較的軽量である。Ｔｉ‐６Ａｌ‐４Ｖは、おそらく、最も一般的で、広く用いられているチタン合金である。鍛造された形態では、Ｔｉ‐６Ａｌ‐４Ｖは、比較的低い密度（約４．４７ｇ／ｃｍ3）を有しつつ、１２０ｋｓｉ（１０００ポンド／平方インチ）を超える降伏強さ、１３０ｋｓｉを超える極限引っ張り強さ、少なくとも１０パーセントの伸び、及び、９０ｋｓｉを超える疲労限度（１０００万回を超えるサイクル）などの優れた機械的特性を示す。また、チタン合金は、腐食に強い。従って、チタン合金、特に、Ｔｉ‐６Ａｌ‐４Ｖは、航空機部品、医療機器などの様々な需要のある用途で使用されている。
【０００３】
金型圧縮、金属射出成形、直接熱間等方圧加圧などの粉末冶金製造技術によれば、ネット（又はニアネット）の物品を形成することができる。従って、粉末冶金製造技術は、時間がかかり且つ材料の無駄を生じさせる製造作業の必要性を（完全には解消しないとしても）大幅に減らすことにより、大幅なコスト削減の可能性をもたらす。
【０００４】
Ｔｉ‐６Ａｌ‐４Ｖ粉末は、市販されており、粉末冶金製造技術によって様々な物品に形成されている。しかしながら、Ｔｉ‐６Ａｌ‐４Ｖ粉末から形成された物品は、鍛造Ｔｉ‐６Ａｌ‐４Ｖから形成された物品と同じ機械特性は有しない。例えば、Ｔｉ‐６Ａｌ‐４Ｖ粉末から形成された物品の疲労限度は、鍛造Ｔｉ‐６Ａｌ‐４Ｖから形成された物品の疲労限度よりも、２０〜３０パーセント低くなる傾向がある（例えば、鍛造の場合の９５ｋｓｉに対して粉末は７０ｋｓｉ）。多くの用途において、このような疲労限度の大幅な低下は、許容できない場合がある。
【０００５】
従って、チタン合金の分野において、当業者は、研究及び開発の努力を続けている。
【発明の概要】
【０００６】
一実施形態において、本開示のチタン合金融液は、約７．０から約９．０重量パーセントのバナジウム（Ｖ）と、約３．０から約４．５重量パーセントのアルミニウム（Ａｌ）と、約０．８から約１．５重量パーセントの鉄（Ｆｅ）と、最大で約０．１５重量パーセントの酸素（Ｏ）と、チタン（Ｔｉ）とを含む。
【０００７】
一実施形態において、本開示のチタン合金粉末は、約７．０から約９．０重量パーセントのバナジウム（Ｖ）と、約３．０から約４．５重量パーセントのアルミニウム（Ａｌ）と、約０．８から約１．５重量パーセントの鉄（Ｆｅ）と、最大で約０．１８重量パーセントの酸素（Ｏ）と、チタン（Ｔｉ）とを含む。
【０００８】
一実施形態において、本開示のチタン合金粉末の製造方法は、（１）約７．０から約９．０重量パーセントのバナジウム（Ｖ）と、約３．０から約４．５重量パーセントのアルミニウム（Ａｌ）と、約０．８から約１．５重量パーセントの鉄（Ｆｅ）と、最大で約０．１２重量パーセントの酸素（Ｏ）と、チタン（Ｔｉ）とを含むチタン合金融液を用意することと、（２）前記チタン合金融液を噴霧することにより、約７．０から約９．０重量パーセントのバナジウム（Ｖ）と、約３．０から約４．５重量パーセントのアルミニウム（Ａｌ）と、約０．８から約１．５重量パーセントの鉄（Ｆｅ）と、最大で約０．１４重量パーセントの酸素（Ｏ）と、チタン（Ｔｉ）とを含むチタン合金粉末を形成することと、を含む。
【０００９】
本開示のチタン合金組成物の他の実施形態は、以下の詳細な説明、添付図面、及び添付の特許請求の範囲から明らかになるであろう。
【図面の簡単な説明】
【００１０】
【図１】物品を製造するための本開示の方法の一実施形態を示すフローチャートである。
【図２】チタン合金粉末を製造するための本開示の方法の一実施形態を示すフローチャートである。
【図３】航空機の製造及び保守方法のフローチャートである。
【図４】航空機のブロック図である。
【発明を実施するための形態】
【００１１】
鍛造状態、粉末状態、又は、圧縮及び焼結状態で用いることができるアルファ‐ベータチタン合金が開示される。有意なことに、本開示のチタン合金によって、粉末冶金製造技術を用いて形成される物品は、降伏強さ及び疲労限度などの機械的及び耐久性特性が、例えば、鍛造Ｔｉ‐６Ａｌ‐４Ｖによって形成された物品の機械的及び耐久性特性と比べて、（より良好ではないとしても）少なくとも同程度に良好である。従って、本開示のチタン合金は、特に粉末冶金での使用に適した、Ｔｉ‐６Ａｌ‐４Ｖの代替品とすることができる。
【００１２】
本開示のアルファ‐ベータチタン合金は、チタン及び少なくとも１つの安定剤（例えば１つ又は複数の安定化元素）を含む。例えば、安定剤は、約１０重量パーセントから約１８重量パーセント、例えば約１０．９４重量パーセントから約１７．６２重量パーセント、例えば約１５．７６重量パーセントから約１７．０１重量パーセントの範囲である。
【００１３】
安定剤（例えば１つ又は複数の安定剤）は、第１実施形態のアルファ‐ベータチタン合金の１つ又は複数における任意の成分を含む。安定剤は、１つ又は複数のアルファ相安定剤（例えばアルファ相安定化元素）、１つ又は複数のベータ相安定剤（例えばベータ相安定化元素）、又は、アルファ相安定剤とベータ相安定剤との組み合わせを含みうる。
【００１４】
一例として、本開示のアルファ‐ベータチタン合金は、チタン、少なくとも１つのアルファ相安定剤、及び、少なくとも１つのベータ相安定剤を含む。
【００１５】
例えば、アルファ相安定剤（例えば１つ又は複数のアルファ相安定剤）は、約３．０重量パーセントから約８．０重量パーセント、例えば約３．０重量パーセントから約７．０重量パーセント、例えば約３．０重量パーセントから約６．０重量パーセント、例えば約３．１４重量パーセントから約４．７２重量パーセントの範囲である。
【００１６】
例えば、ベータ相安定剤（例えば１つ又は複数のベータ相安定剤）は、約７．０重量パーセントから約１３．０重量パーセント、例えば約７．８重量パーセントから約１２．９重量パーセント、例えば約７．８８重量パーセントから約１０．０２重量パーセントの範囲である。
【００１７】
非限定的な一具体例において、チタン合金は、約７．８７重量パーセントのアルファ相安定剤と、約７．８８重量パーセントのベータ相安定剤とを含む組成を有する。
【００１８】
非限定的な別の具体例において、チタン合金は、約７．０重量パーセントのアルファ相安定剤と、約１０．０２重量パーセントのベータ相安定剤とを含む組成を有する。
【００１９】
アルファ相安定剤の例には、限定するものではないが、アルミニウム（Ａｌ）、酸素（Ｏ）、スズ（Ｓｎ）、ケイ素（Ｓｉ）、炭素（Ｃ）、窒素（Ｎ）、及び、ゲルマニウム（Ｇｅ）のうちの少なくとも１つが含まれる。
【００２０】
ベータ相安定剤の例には、限定するものではないが、バナジウム（Ｖ）、鉄（Ｆｅ）、モリブデン（Ｍｏ）、スズ（Ｓｎ）、ケイ素（Ｓｉ）、ニオブ（Ｎｂ）、タンタル（Ｔａ）、マンガン（Ｍｎ）、ニッケル（Ｎｉ）、銅（Ｃｕ）、銀（Ａｇ）、ホウ素（Ｂ）、コバルト（Ｃｏ）、ゲルマニウム（Ｇｅ）、クロム（Ｃｒ）、及び、ジルコニウム（Ｚｒ）のうちの少なくとも１つが含まれる。
【００２１】
第１実施形態において、表１に示した組成を有するアルファ‐ベータチタン合金が開示される。第１実施形態のアルファ‐ベータチタン合金の例示組成物は、本開示の方法１０（図１）のような粉末冶金プロセスが施された粉末チタン合金組成物によって作製された（例えば、当該組成物から形成された）最終品の例である。
【表１】
2018115386.tif 000002
【００２２】
このように、第１実施形態のアルファ‐ベータチタン合金は、実質的に、チタン（Ｔｉ）と、バナジウム（Ｖ）と、アルミニウム（Ａｌ）と、鉄（Ｆｅと）、酸素（Ｏ）と、任意で、クロム（Ｃｒ）及びコバルト（Ｃｏ）のうちの少なくとも１つ（クロム及び／又はコバルトの一方又は両方）と、のみからなる。
【００２３】
例えば、第１実施形態のチタン合金におけるバナジウム（Ｖ）の濃度は、約７．０重量パーセントから約９．０重量パーセント、例えば約７．０重量パーセントから約８．０重量パーセント又は約７．５重量パーセントから約８．５重量パーセントの範囲である。
【００２４】
例えば、第１実施形態のチタン合金におけるアルミニウム（Ａｌ）の濃度は、約３．０重量パーセントから約４．５重量パーセント、例えば約３．５重量パーセントから約４．５重量パーセント又は約３．０重量パーセントから約４．０重量パーセントの範囲である。
【００２５】
例えば、第１実施形態のチタン合金における鉄（Ｆｅ）の濃度は、約０．８重量パーセントから約１．５重量パーセント、例えば約０．９重量パーセントから約１．５重量パーセント又は約０．８重量パーセントから約１．３重量パーセントの範囲である。
【００２６】
クロム（Ｃｒ）は、第１実施形態のアルファ‐ベータチタン合金における任意の成分（例えばベータ相安定剤）である。例えば、クロムが含まれている場合、その濃度は、約０．８重量パーセントから約２．４重量パーセント、例えば約１．８重量パーセントから約２．４重量パーセントの範囲である。
【００２７】
コバルト（Ｃｏ）は、第１実施形態のアルファ‐ベータチタン合金における任意の成分（例えばベータ相安定剤）である。例えば、コバルトが含まれている場合、その濃度は、約１．２重量パーセントから約２．０重量パーセント、例えば約１．６重量パーセントから約２．０重量パーセントの範囲である。
【００２８】
当業者であればわかるように、第１実施形態のアルファ‐ベータチタン合金の物理的特性に実質的に影響しない様々な不純物も含まれる場合があり、そのような不純物の存在によって、本開示の範囲を逸脱するものではない。例えば、第１実施形態のアルファ‐ベータチタン合金における不純物含有量は、表２に示すように調整してもよい。
【表２】
2018115386.tif 000003
【００２９】
第２実施形態において、表３に示した組成を有するアルファ‐ベータチタン合金が開示される。第２実施形態のアルファ‐ベータチタン合金の例示組成物は、本開示の方法１０（図１）のような粉末冶金プロセスが施された粉末チタン合金組成物によって作製された（例えば、当該組成物から形成された）最終品の例である。
【表３】
2018115386.tif 000004
【００３０】
このように、第２実施形態のアルファ‐ベータチタン合金は、実質的に、チタン（Ｔｉ）と、バナジウム（Ｖ）と、アルミニウム（Ａｌ）と、鉄（Ｆｅ）と、酸素（Ｏ）とのみからなる。第２実施形態のアルファ‐ベータチタン合金における不純物含有量は、表２に示すように調整してもよい。
【００３１】
第２実施形態のチタン合金の非限定的な一具体例は、表４に示した組成を有する。
【表４】
2018115386.tif 000005
【００３２】
第３実施形態において、表５に示した組成を有するアルファ‐ベータチタン合金が開示される。第３実施形態のアルファ‐ベータチタン合金の例示組成物は、本開示の方法１０（図１）のような粉末冶金プロセスが施された粉末チタン合金組成物を用いて作製された（例えば、当該組成物から形成された）最終品の例である。
【表５】
2018115386.tif 000006
【００３３】
このように、第３実施形態のアルファ‐ベータチタン合金は、実質的に、チタン（Ｔｉ）と、バナジウム（Ｖ）と、アルミニウム（Ａｌ）と、クロム（Ｃｒ）と、鉄（Ｆｅ）と、酸素（Ｏ）とのみからなる。第３実施形態のアルファ‐ベータチタン合金における不純物含有量は、表２に示すように調整してもよい。
【００３４】
第３実施形態のチタン合金の非限定的な一具体例は、表６に示した組成を有する。
【表６】
2018115386.tif 000007
【００３５】
第３実施形態の一変形例において、本開示のアルファ‐ベータチタン合金は、例えば、表７に示した組成を有する。
【表７】
2018115386.tif 000008
【００３６】
第４実施形態において、表８に示した組成を有するアルファ‐ベータチタン合金が開示される。第４実施形態のアルファ‐ベータチタン合金の例示組成物は、本開示の方法１０（図１）のような粉末冶金プロセスが施された粉末チタン合金組成物を用いて作製された（例えば、当該組成物から形成された）最終品の例である。
【表８】
2018115386.tif 000009
【００３７】
このように、第４実施形態のアルファ‐ベータチタン合金は、実質的に、チタン（Ｔｉ）と、バナジウム（Ｖ）と、アルミニウム（Ａｌ）と、コバルト（Ｃｏ）と、鉄（Ｆｅ）と、酸素（Ｏ）とのみからなる。第３実施形態のアルファ‐ベータチタン合金における不純物含有量は、表２に示すように調整してもよい。
【００３８】
第４実施形態のチタン合金の非限定的な一具体例は、表９に示した組成を有する。
【表９】
2018115386.tif 000010
【００３９】
第４実施形態の一変形例において、本開示のアルファ‐ベータチタン合金は、例えば、表１０に示した組成を有する。
【表１０】
2018115386.tif 000011
【００４０】
本開示のチタン合金は、従来の鋳造又は鍛造プロセス、あるいは、例えば粉末冶金を、鍛造、圧延、押出し又は溶接（固体溶接(線形摩擦溶接、回転摩擦溶接、又はイナーシャ溶接)又は従来の溶融又はフィラーを用いたもの)と組み合わせたようなハイブリッドなプロセスによる、航空機の部品及びコンポーネントなどの様々な物品の製造に用いることができる。また、本開示のチタン合金は、付加製造レーザー、電子ビーム、プラズマアーク溶融法、及び、粉末冶金付加レーザー又は電子ビーム焼結法などの、様々なネットシェイプ及びニアネットシェイプ製造プロセスに用いることができる。また、本開示のチタン合金は、粉末状態で、粉末冶金製造技術による様々な物品の製造に用いることもできる。本明細書で述べるように、粉末状態の本開示のチタン合金（本開示の粉末チタン合金組成物）は、特に粉末状態のＴｉ‐６Ａｌ‐４Ｖに比べて、得られる物品の機械的特性の向上、とりわけ疲労限度の向上が期待される点で、非常に魅力的である。
【００４１】
本開示の範囲を逸脱することなく、本開示のチタン合金の様々な粉末状態を用いることができる。形状に関しては、本開示の粉末チタン合金組成物の粉末粒子は、球形、フレーク状、スポンジ状、円筒状、ブロック状、針状などであってよい。粉末粒子形状は、粉末チタン合金組成物の全体において実質的に均一（例えばすべてが球形の粒子）であってもよいし、１つの粉末チタン合金組成物内に複数の異なる形状が含まれていてもよい。サイズに関しては、本開示の粉末チタン合金組成物の粉末粒子は、広い粒子サイズ分布を有する（例えば比較的大きい粒子と比較的小さい粒子とが混在している）ものであってもよいし、狭い粒子サイズ分布を有する（例えば粒子サイズが実質的に均一である）ものであってもよい。
【００４２】
一形態において、本開示の粉末チタン合金組成物は、少なくとも２つの別個の粉末組成物の物理的な混合物として用意することができる。非限定的な一具体例として、本開示の粉末チタン合金組成物は、第１粉末組成物（実質的に純粋なチタン粉末）を、表１に示した組成上の制限を満たすのに十分な割合で、第２粉末組成物（母合金粉末）と混合することによって、用意することができる。
【００４３】
別の形態において、本開示の粉末チタン合金組成物は、単一の粉末成分を含み、当該単一の粉末成分の各粉末粒子は、実質的に同じ組成を有する。具体的には、単一の粉末成分の各粉末粒子は、表１に示した組成上の制限内の組成を有する。このような粉末チタン合金組成物は、例えば、噴霧（atomization）によって用意することができ、この噴霧においては、表１に示した組成制限の範囲内の組成を有する溶融物が、オリフィスから押し出される。
【００４４】
本開示の粉末チタン合金組成物を用いて物品を製造する方法も開示される。図１を参照すると、物品を製造するための本開示の方法の一実施形態は、概括的に１０として示されており、例えば、ブロック１２において粉末チタン合金組成物を用意する工程によって開始する。ブロック１２において用意される粉末チタン合金組成物は、例えば、表１に示した組成制限の範囲内の組成を有する。
【００４５】
ブロック１４において、例えば、粉末チタン合金組成物が圧縮されて、成形体が形成される。本開示の範囲を逸脱することなく、様々な圧縮技術を用いることができる。一例として、圧縮工程（ブロック１４）は、金型圧縮を含みうる。別の例として、圧縮工程（ブロック１４）は、冷間等方圧加圧を含みうる。別の例として、圧縮工程（ブロック１４）は、金属射出成形を含みうる。さらに別の例として、圧縮工程（ブロック１４）は、直接熱間等方圧加圧を含みうる。
【００４６】
ブロック１６において、任意の工程として、成形体が焼結される。焼結は、例えば、圧縮工程（ブロック１４）と同時に焼結／固化が行われなかった場合に、必要とされる。例えば、焼結工程（ブロック１６）は、成形体を高温（例えば約２，０００°Ｆから約２，５００°Ｆ）に加熱すること、及び、成形体を少なくとも最短時間（例えば少なくとも６０分、例えば少なくとも約９０分から約１５０分）当該高温に維持すること、を含みうる。
【００４７】
ブロック１８において、焼結された成形体内の気泡を（完全に除去しないとしても）減らすために、任意の工程として、成形体（例えば焼結成形体）に対して、熱間等方圧加圧（ＨＩＰ：hot isostatic pressing）を施す。例えば、熱間等方圧加圧工程（ブロック１８）は、約１３ｋｓｉから約１６ｋｓｉの範囲の圧力及び約１，４７５°Ｆから約１，８００°Ｆの範囲の温度で行われ、当該昇圧及び昇温は、少なくとも約６０分、例えば約１２０分から約３００分間適用される。
【００４８】
ブロック２０において、成形体（例えばＨＩＰが施された焼結成形体）は、任意の工程として、溶体化処理される。例えば、溶体化処理は、成形体を、室温から、約１４００°Ｆから約１７２５°Ｆの範囲の温度まで再加熱し、およそ１時間この温度に維持した後、急冷又は様々な焼き入れ媒体を用いた焼き入れを行うことを含む。焼き入れ媒体は、例えば、限定するものではないが、水、エチレングリコール、液状ポリマー添加剤、及び、例えばアルゴン、窒素、ヘリウムを単体又は組み合わせで含み、強制大気ファン冷却を用いるガス雰囲気／分圧などである。
【００４９】
ブロック２２において、成形体（例えば溶体化処理後の、ＨＩＰが施された焼結成形体）は、任意の工程として、時効処理される。例えば、時効処理は、成形体を、室温から、約９００°Ｆから約１４００°Ｆの範囲の温度まで再加熱すること、及び、当該成形体をこの温度に約２〜約８時間維持した後に室温に戻すこと、を含みうる。
【００５０】
このようにして、本開示の方法１０によって、複雑な幾何学形状を有する物品（例えば航空機部品）を含め、様々な形状及びサイズの物品を、効率よく製造することができる。物品は、ネットシェイプ（又はニアネットシェイプ）に製造されるので、物品を完成させるために機械加工を行う必要性は、殆どあるいは全く無く、従って、材料コストと労働コストの両方を大幅に削減することができる。
【００５１】
チタン合金粉末（例えば粉末チタン合金組成物）を製造する方法も、開示される。図２を参照すると、チタン合金粉末（例えばプレアロイ粉末）を製造するための本開示の方法の一実施形態は、概括的に５０として示されており、例えば、方法１０（図１）における粉末チタン合金組成物を用意する工程（ブロック１２）の一例である。
【００５２】
方法５０は、例えば、ブロック５２において、チタン合金融液を用意する工程によって開始する。合金融液は、金属と他の構成成分とを混合し、当該金属及び他の構成成分を溶融して溶融状態にすることによって、用意することができる。
【００５３】
ブロック５４において、任意の工程として、溶融チタン合金融液を固化して、固形品（例えば固体チタン合金組成物）、例えば鍛造された形態のチタン合金、を形成してもよい。例として、合金融液は、インゴット（例えば長状のブロック）、棒、ワイヤ、又は、様々な形状を有するその他の固体の形態に固化される。
【００５４】
従って、チタン合金融液は、溶融形態（例えば溶融チタン合金組成物）であってもよいし、固体形態（例えば固体チタン合金組成物）であってもよい。
【００５５】
ブロック５６において、例えば、チタン合金融液を噴霧して、チタン合金粉末を形成する。例えばチタン合金融液の形態（例えば溶融又は固体）に応じて、様々な噴霧プロセスを用いることができる。例として、合金融液に対して、液体噴霧、気体噴霧、遠心噴霧、プラズマ噴霧、遠心分裂などが行われる。
【００５６】
本開示は、チタン合金粉末製造プロセス（例えば方法５０）及び／又はチタン合金品製造プロセス（例えば方法１０）において、チタン合金組成物における酸素含有量が増加しうることを、認識及び考慮している。理論的にはまだ確定されていないが、この酸素含有量の増加は、処理中に表面に酸素を取り込むチタン固有の性質のためであると考えられる。従って、本明細書に開示したチタン合金内の所望の酸素含有量、又は、例えば酸素含有量が約０．１４重量パーセントから０．２２重量パーセントである、表１及び３〜１０に示した組成のチタン合金を実現するためには、チタン合金融液及び／又はチタン合金粉末における酸素含有量を製造中に制御する（例えば制限する）ことが、特に有益であるかもしれない。
【００５７】
従って、本明細書において、チタン合金粉末の製造に用いることができ、ひいては、粉末冶金製造技術を用いたチタン合金品の製造に用いることができる、チタン合金融液が開示される。
【００５８】
第１実施例においては、表１１に示した組成を有するアルファ‐ベータチタン合金融液が開示される。第１実施形態のアルファ‐ベータチタン合金融液の例示組成物は、表１に示した組成を有する第１実施形態のチタン合金の最終品を形成すべく、本開示の方法１０（図１）のような粉末冶金プロセスが施されうる粉末チタン合金組成物を形成するために、本開示の方法５０（図２）にあるような噴霧プロセスが施されるチタン合金融液組成物の一例である。
【表１１】
2018115386.tif 000012
【００５９】
このように、第１実施形態のアルファ‐ベータチタン合金融液は、実質的に、チタン（Ｔｉ）と、バナジウム（Ｖ）と、アルミニウム（Ａｌ）と、鉄（Ｆｅ）と、酸素（Ｏ）と、任意で、クロム（Ｃｒ）及びコバルト（Ｃｏ）のうちの少なくとも１つ（クロム及び／又はコバルトの一方又は両方）と、のみからなる。
【００６０】
例えば、第１実施形態のチタン合金融液におけるバナジウム（Ｖ）の濃度は、約７．０重量パーセントから約９．０重量パーセント、例えば約７．０重量パーセントから約８．０重量パーセント又は約７．５重量パーセントから約８．５重量パーセント、の範囲である。
【００６１】
例えば、第１実施形態のチタン合金融液におけるアルミニウム（Ａｌ）の濃度は、約３．０重量パーセントから約４．５重量パーセント、例えば約３．５重量パーセントから約４．５重量パーセント又は約３．０重量パーセントから約４．０重量パーセント、の範囲である。
【００６２】
例えば、第１実施形態のチタン合金融液における鉄（Ｆｅ）の濃度は、約０．８重量パーセントから約１．５重量パーセント、例えば約０．９重量パーセントから約１．５重量パーセント又は約０．８重量パーセントから約１．３重量パーセント、の範囲である。
【００６３】
例えば、第１実施形態のチタン合金融液における酸素（Ｏ）の濃度は、最大で０．１５重量パーセントであり、例えば最大で０．１２重量パーセントである。例えば、酸素の濃度は、約０重量パーセントから約０．１５重量パーセント、例えば、約０重量パーセントから約０．１２重量パーセント、例えば約０．０４重量パーセントから約０．１２重量パーセント、の範囲である。
【００６４】
クロム（Ｃｒ）は、第１実施形態のアルファ‐ベータチタン合金融液における任意の成分（例えばベータ相安定剤）である。例えば、クロムが含まれている場合、その濃度は、約０．８重量パーセントから約２．４重量パーセント、例えば約１．８重量パーセントから約２．４重量パーセント、の範囲である。
【００６５】
コバルト（Ｃｏ）は、第１実施形態のアルファ‐ベータチタン合金融液における任意の成分（例えばベータ相安定剤）である。例えば、コバルトが含まれている場合、その濃度は、約１．２重量パーセントから約２．０重量パーセント、例えば約１．６重量パーセントから約２．０重量パーセント、の範囲である。
【００６６】
当業者であればわかるように、第１実施形態のアルファ‐ベータチタン合金融液の物理的特性に実質的に影響しない様々な不純物も含まれる場合があり、そのような不純物の存在によって、本開示の範囲を逸脱するものではない。例えば、第１実施形態のアルファ‐ベータチタン合金融液における不純物含有量は、表２に示すように調整してもよい。
【００６７】
第２実施形態において、表１２に示した組成を有するアルファ‐ベータチタン合金融液が開示される。第２実施形態のアルファ‐ベータチタン合金融液の例示組成物は、表３に示した組成を有する第２実施形態のチタン合金の最終品を形成すべく、本開示の方法１０（図１）のような粉末冶金プロセスが施されうる粉末チタン合金組成物を形成するために、本開示の方法５０（図２）にあるような噴霧プロセスが施されるチタン合金融液組成物の一例である。
【表１２】
2018115386.tif 000013
【００６８】
このように、第２実施形態のアルファ‐ベータチタン合金融液は、実質的に、チタン（Ｔｉ）と、バナジウム（Ｖ）と、アルミニウム（Ａｌ）と、鉄（Ｆｅ）と、酸素（Ｏ）とのみからなる。第２実施形態のアルファ‐ベータチタン合金融液における不純物含有量は、表２に示すように調整してもよい。
【００６９】
例えば、第２実施形態のチタン合金融液における酸素（Ｏ）の濃度は、最大で０．１２重量パーセントである。例えば、酸素の濃度は、約０重量パーセントから約０．１２重量パーセント、例えば約０．０４重量パーセントから約０．１２重量パーセント、の範囲である。
【００７０】
第２実施形態のチタン合金融液の非限定的な一具体例は、表１３に示した組成を有する。
【表１３】
2018115386.tif 000014
【００７１】
第３実施形態において、表１４に示した組成を有するアルファ‐ベータチタン合金融液が開示される。第３実施形態のアルファ‐ベータチタン合金融液の例示組成物は、表５に示した組成を有する第３実施形態のチタン合金の最終品を形成すべく、本開示の方法１０（図１）のような粉末冶金プロセスが施されうる粉末チタン合金組成物を形成するために、本開示の方法５０（図２）にあるような噴霧プロセスが施されるチタン合金融液組成物の一例である。
【表１４】
2018115386.tif 000015
【００７２】
このように、第３実施形態のアルファ‐ベータチタン合金融液は、実質的に、チタン（Ｔｉ）と、バナジウム（Ｖ）と、アルミニウム（Ａｌ）と、クロム（Ｃｒと）、鉄（Ｆｅ）と、酸素（Ｏ）とのみからなる。第３実施形態のアルファ‐ベータチタン合金における不純物含有量は、表２に示すように調整してもよい。
【００７３】
例えば、第３実施形態のチタン合金融液における酸素（Ｏ）の濃度は、最大で０．１２重量パーセントである。例えば、酸素の濃度は、約０重量パーセントから約０．１２重量パーセント、例えば約０．０４重量パーセントから約０．１２重量パーセント、の範囲である。
【００７４】
第３実施形態のチタン合金融液の非限定的な一具体例は、表１５に示した組成を有する。
【表１５】
2018115386.tif 000016
【００７５】
第３実施形態の一変形例において、本開示のアルファ‐ベータチタン合金融液は、例えば、表１６に示した組成を有する。
【表１６】
2018115386.tif 000017
【００７６】
第３実施形態の別の変形例において、本開示のアルファ‐ベータチタン合金融液は、例えば、表１７に示した組成を有する。
【表１７】
2018115386.tif 000018
【００７７】
第４実施形態において、表１８に示した組成を有するアルファ‐ベータチタン合金融液が開示される。第４実施形態のアルファ‐ベータチタン合金融液の例示組成物は、表８に示した組成を有する第４実施形態のチタン合金の最終品を形成すべく、本開示の方法１０（図１）のような粉末冶金プロセスが施されうる粉末チタン合金組成物を形成するために、本開示の方法５０（図２）にあるような噴霧プロセスが施されるチタン合金融液組成物の一例である。
【表１８】
2018115386.tif 000019
【００７８】
このように、第４実施形態のアルファ‐ベータチタン合金融液は、実質的に、チタン（Ｔｉ）と、バナジウム（Ｖ）と、アルミニウム（Ａｌ）と、コバルト（Ｃｏ）と、鉄（Ｆｅ）と、酸素（Ｏ）とのみからなる。第３実施形態のアルファ‐ベータチタン合金融液における不純物含有量は、表２に示すように調整してもよい。
【００７９】
例えば、第４実施形態のチタン合金融液における酸素（Ｏ）の濃度は、最大で０．１２重量パーセントである。例えば、酸素の濃度は、約０重量パーセントから約０．１２重量パーセント、例えば約０．０４重量パーセントから約０．１２重量パーセント、の範囲である。
【００８０】
第４実施形態のチタン合金融液の非限定的な一具体例は、表１９に示した組成を有する。
【表１９】
2018115386.tif 000020
【００８１】
第４実施形態の一変形例において、本開示のアルファ‐ベータチタン合金融液は、例えば、表２０に示した組成を有する。
【表２０】
2018115386.tif 000021
【００８２】
第４実施形態の別の変形例において、本開示のアルファ‐ベータチタン合金融液は、例えば、表２１に示した組成を有する。
【表２１】
2018115386.tif 000022
【００８３】
本明細書において、粉末冶金製造技術を用いたチタン合金品の製造に用いることができるチタン合金粉末も、開示される。
【００８４】
第１実施形態において、表２２に示した組成を有するアルファ‐ベータチタン合金粉末が開示される。第１実施形態のアルファ‐ベータチタン合金粉末の例示組成物は、表１に示した組成を有する第１実施形態のチタン合金の最終品を形成するために、本開示の方法１０（図１）のような粉末冶金プロセスが施されうる粉末チタン合金組成物の一例である。
【表２２】
2018115386.tif 000023
【００８５】
このように、第１実施形態のアルファ‐ベータチタン合金粉末は、実質的に、チタン（Ｔｉ）と、バナジウム（Ｖ）と、アルミニウム（Ａｌ）と、鉄（Ｆｅと）、酸素（Ｏ）と、任意で、クロム（Ｃｒ）及びコバルト（Ｃｏ）のうちの少なくとも１つ（クロム及び／又はコバルトの一方又は両方）と、のみからなる。
【００８６】
例えば、第１実施形態のチタン合金粉末におけるバナジウム（Ｖ）の濃度は、約７．０重量パーセントから約９．０重量パーセント、例えば約７．０重量パーセントから約８．０重量パーセント又は約７．５重量パーセントから約８．５重量パーセント、の範囲である。
【００８７】
例えば、第１実施形態のチタン合金粉末におけるアルミニウム（Ａｌ）の濃度は、約３．０重量パーセントから約４．５重量パーセント、例えば約３．５重量パーセントから約４．５重量パーセント又は約３．０重量パーセントから約４．０重量パーセント、の範囲である。
【００８８】
例えば、第１実施形態のチタン合金粉末における鉄（Ｆｅ）の濃度は、約０．８重量パーセントから約１．５重量パーセント、例えば約０．９重量パーセントから約１．５重量パーセント又は約０．８重量パーセントから約１．３重量パーセント、の範囲である。
【００８９】
例えば、第１実施形態のチタン合金粉末における酸素（Ｏ）の濃度は、最大で０．１８重量パーセントであり、例えば最大で０．１４重量パーセントである。例えば、酸素の濃度は、約０重量パーセントから約０．１８重量パーセント、例えば約０重量パーセントから約０．１４重量パーセント、例えば約０．０６重量パーセントから約０．１４重量パーセント、例えば約０．１重量パーセントから約０．１３重量パーセント、の範囲である。
【００９０】
クロム（Ｃｒ）は、第１実施形態のアルファ‐ベータチタン合金粉末における任意の成分（例えばベータ相安定剤）である。例えば、クロムが含まれている場合、その濃度は、約０．８重量パーセントから約２．４重量パーセント、例えば約１．８重量パーセントから約２．４重量パーセント、の範囲である。
【００９１】
コバルト（Ｃｏ）は、第１実施形態のアルファ‐ベータチタン合金粉末における任意の成分（例えばベータ相安定剤）である。例えば、コバルトが含まれている場合、その濃度は、約１．２重量パーセントから約２．０重量パーセント、例えば約１．６重量パーセントから約２．０重量パーセント、の範囲である。
【００９２】
当業者であればわかるように、第１実施形態のアルファ‐ベータチタン合金粉末の物理的特性に実質的に影響しない様々な不純物も含まれる場合があり、そのような不純物の存在によって、本開示の範囲を逸脱するものではない。例えば、第１実施形態のアルファ‐ベータチタン合金粉末における不純物含有量は、表２に示すように調整してもよい。
【００９３】
第２実施形態において、表２３に示した組成を有するアルファ‐ベータチタン合金粉末が開示される。第２実施形態のアルファ‐ベータチタン合金粉末の例示組成物は、表３に示した組成を有する第２実施形態のチタン合金の最終品を形成するために、本開示の方法１０（図１）のような粉末冶金プロセスが施されうる粉末チタン合金組成物の一例である。
【表２３】
2018115386.tif 000024
【００９４】
このように、第２実施形態のアルファ‐ベータチタン合金粉末は、実質的に、チタン（Ｔｉ）と、バナジウム（Ｖ）と、アルミニウム（Ａｌ）と、鉄（Ｆｅ）と、酸素（Ｏ）とのみからなる。第２実施形態のアルファ‐ベータチタン合金粉末における不純物含有量は、表２に示すように調整してもよい。
【００９５】
例えば、第２実施形態のチタン合金粉末における酸素（Ｏ）の濃度は、最大で０．１４重量パーセントである。例えば、酸素の濃度は、約０重量パーセントから約０．１４重量パーセント、例えば、約０．０６重量パーセントから約０．１４重量パーセント、例えば約０．１重量パーセントから約０．１３重量パーセント、の範囲である。
【００９６】
第２実施形態のチタン合金粉末の非限定的な一具体例は、表２４に示した組成を有する。
【表２４】
2018115386.tif 000025
【００９７】
第３実施形態において、表２５に示した組成を有するアルファ‐ベータチタン合金粉末が開示される。第３実施形態のアルファ‐ベータチタン合金粉末の例示組成物は、表５に示した組成を有する第２実施形態のチタン合金の最終品を形成するために、本開示の方法１０（図１）のような粉末冶金プロセスが施されうる粉末チタン合金組成物の一例である。
【表２５】
2018115386.tif 000026
【００９８】
このように、第３実施形態のアルファ‐ベータチタン合金粉末は、実質的に、チタン（Ｔｉ）と、バナジウム（Ｖ）と、アルミニウム（Ａｌ）と、クロム（Ｃｒ）と、鉄（Ｆｅ）と、酸素（Ｏ）とのみからなる。第３実施形態のアルファ‐ベータチタン合金粉末における不純物含有量は、表２に示すように調整してもよい。
【００９９】
例えば、第３実施形態のチタン合金粉末における酸素（Ｏ）の濃度は、最大で０．１４重量パーセントである。例えば、酸素の濃度は、約０重量パーセントから約０．１４重量パーセント、例えば、約０．０６重量パーセントから約０．１４重量パーセント、例えば約０．１重量パーセントから約０．１３重量パーセント、の範囲である。
【０１００】
第３実施形態のチタン合金粉末の非限定的な一具体例は、表２６に示した組成を有する。
【表２６】
2018115386.tif 000027
【０１０１】
第３実施形態の一変形例において、本開示のアルファ‐ベータチタン合金粉末は、例えば、表２７に示した組成を有する。
【表２７】
2018115386.tif 000028
【０１０２】
第３実施形態の別の変形例において、本開示のアルファ‐ベータチタン合金粉末は、例えば、表２８に示した組成を有する。
【表２８】
2018115386.tif 000029
【０１０３】
第４実施形態において、表２９に示した組成を有するアルファ‐ベータチタン合金粉末が開示される。第４実施形態のアルファ‐ベータチタン合金粉末の例示組成物は、表８に示した組成を有する第４実施形態のチタン合金の最終品を形成するために、本開示の方法１０（図１）のような粉末冶金プロセスが施されうる粉末チタン合金組成物の一例である。
【表２９】
2018115386.tif 000030
【０１０４】
このように、第４実施形態のアルファ‐ベータチタン合金粉末は、実質的に、チタン（Ｔｉ）と、バナジウム（Ｖ）と、アルミニウム（Ａｌ）と、コバルト（Ｃｏ）と、鉄（Ｆｅ）と、酸素（Ｏ）とのみからなる。第３実施形態のアルファ‐ベータチタン合金粉末における不純物含有量は、表２に示すように調整してもよい。
【０１０５】
例えば、第４実施形態のチタン合金粉末における酸素（Ｏ）の濃度は、最大で０．１４重量パーセントである。例えば、酸素の濃度は、約０重量パーセントから約０．１４重量パーセント、例えば約０．０６重量パーセントから約０．１４重量パーセント、例えば約０．１重量パーセントから約０．１３重量パーセント、の範囲である。
【０１０６】
第４実施形態のチタン合金粉末の非限定的な一具体例は、表３０に示した組成を有する。
【表３０】
2018115386.tif 000031
【０１０７】
第４実施形態の一変形例において、本開示のアルファ‐ベータチタン合金粉末は、例えば、表３１に示した組成を有する。
【表３１】
2018115386.tif 000032
【０１０８】
第４実施形態の別の変形例において、本開示のアルファ‐ベータチタン合金粉末は、例えば、表３２に示した組成を有する。
【表３２】
2018115386.tif 000033
【０１０９】
本開示は、さらに、プレアロイ粉末製造プロセス（例えば方法５０）中に自然に発生する粉末粒子サイズ分布は、殆ど制御できないことを、認識及び考慮している。例えば、約２２ミクロン未満の粉末粒子サイズ分布の収量は、通常、トータルのサイズ分布のうちの約１０パーセントから約１５パーセント未満である。従って、本開示のチタン合金粉末を形成するために用いられ、ひいては本開示のチタン合金の最終品を形成するために用いられる、本開示のチタン合金融液に、１つ又は複数の微細化剤を含むことが、特に有益であるかもしれない。
【０１１０】
微細化剤は、チタン合金粉末（例えば粉末チタン合金組成物）内の粒径を微細化するために用いられ、チタン合金粉末は、本明細書に開示のチタン合金を形成するために用いられうる。微細化剤の例には、限定するものではないが、ホウ素及び炭素が含まれる。
【０１１１】
第５実施形態において、表３３に示した組成を有するアルファ‐ベータチタン合金融液が開示される。
【表３３】
2018115386.tif 000034
【０１１２】
このように、第５実施形態のアルファ‐ベータチタン合金融液は、実質的に、チタン（Ｔｉ）と、バナジウム（Ｖ）と、アルミニウム（Ａｌ）と、鉄（Ｆｅ）と、酸素（Ｏ）と、任意で、クロム（Ｃｒ）及びコバルト（Ｃｏ）のうちの少なくとも１つ（クロム及び／又はコバルトの一方又は両方）と、任意で、ホウ素（Ｂ）及び炭素（Ｃ）のうちの少なくとも１つ（ホウ素及び／又は炭素の一方又は両方）と、のみからなる。
【０１１３】
例えば、第５実施形態のチタン合金融液におけるバナジウム（Ｖ）の濃度は、約７．０重量パーセントから約９．０重量パーセント、例えば約７．０重量パーセントから約８．０重量パーセント又は約７．５重量パーセントから約８．５重量パーセント、の範囲である。
【０１１４】
例えば、第５実施形態のチタン合金融液におけるアルミニウム（Ａｌ）の濃度は、約３．０重量パーセントから約４．５重量パーセント、例えば約３．５重量パーセントから約４．５重量パーセント又は約３．０重量パーセントから約４．０重量パーセント、の範囲である。
【０１１５】
例えば、第５実施形態のチタン合金融液における鉄（Ｆｅ）の濃度は、約０．８重量パーセントから約１．５重量パーセント、例えば約０．９重量パーセントから約１．５重量パーセント又は約０．８重量パーセントから約１．３重量パーセント、の範囲である。
【０１１６】
例えば、第５実施形態のチタン合金融液における酸素（Ｏ）の濃度は、最大で０．１５重量パーセントであり、例えば最大で０．１２重量パーセントである。例えば、酸素の濃度は、約０重量パーセントから約０．１５重量パーセント、例えば約０重量パーセントから約０．１２重量パーセント、例えば約０．０４重量パーセントから約０．１２重量パーセント、の範囲である。
【０１１７】
クロム（Ｃｒ）は、第５実施形態のアルファ‐ベータチタン合金融液における任意の成分（例えばベータ相安定剤）である。例えば、クロムが含まれている場合、その濃度は、約０．８重量パーセントから約２．４重量パーセント、例えば約１．８重量パーセントから約２．４重量パーセント、の範囲である。
【０１１８】
コバルト（Ｃｏ）は、第５実施形態のアルファ‐ベータチタン合金融液における任意の成分（例えばベータ相安定剤）である。例えば、コバルトが含まれている場合、その濃度は、約１．２重量パーセントから約２．０重量パーセント、例えば約１．６重量パーセントから約２．０重量パーセント、の範囲である。
【０１１９】
ホウ素（Ｂ）は、第５実施形態のアルファ‐ベータチタン合金融液における任意の成分（例えば微細化剤）である。例えば、ホウ素が含まれている場合、その濃度は、最大で０．７重量パーセントである。例えば、ホウ素の濃度は、約０重量パーセントから約０．７重量パーセント、例えば約０重量パーセントから約０．１重量パーセント、例えば約０．０８重量パーセントから約０．１重量パーセント、例えば約０．３重量パーセントから約０．５重量パーセント、又は、例えば約０．５重量パーセントから約０．７重量パーセント、の範囲である。
【０１２０】
炭素（Ｃ）は、第５実施形態のアルファ‐ベータチタン合金融液における任意の成分（例えば微細化剤）である。例えば、炭素が含まれている場合、その濃度は、最大で１．３重量パーセントである。例えば、炭素の濃度は、約０重量パーセントから約１．３重量パーセント、例えば約０．４重量パーセントから約１．０重量パーセント、又は例えば約１．０重量パーセントから約１．３重量パーセント、の範囲である。
【０１２１】
第５実施形態において、表３４に示した組成を有するアルファ‐ベータチタン合金粉末が開示される。第５実施形態のアルファ‐ベータチタン合金粉末の例示組成物は、表３３に示した組成を有するとともに方法５０（図２）に開示したような噴霧プロセスが施された第５実施形態のチタン合金融液から形成される、粉末チタン合金組成物の一例である。
【表３４】
2018115386.tif 000035
【０１２２】
このように、第５実施形態のアルファ‐ベータチタン合金粉末は、実質的に、チタン（Ｔｉ）と、バナジウム（Ｖ）と、アルミニウム（Ａｌ）と、鉄（Ｆｅ）と、酸素（Ｏ）と、任意で、クロム（Ｃｒ）及びコバルト（Ｃｏ）のうちの少なくとも１つ（クロム及び／又はコバルトの一方又は両方）と、任意で、ホウ素（Ｂ）及び炭素（Ｃ）のうちの少なくとも１つ（ホウ素及び／又は炭素の一方又は両方）と、のみからなる。
【０１２３】
例えば、第５実施形態のチタン合金粉末におけるバナジウム（Ｖ）の濃度は、約７．０重量パーセントから約９．０重量パーセント、例えば約７．０重量パーセントから約８．０重量パーセント又は約７．５重量パーセントから約８．５重量パーセント、の範囲である。
【０１２４】
例えば、第５実施形態のチタン合金粉末におけるアルミニウム（Ａｌ）の濃度は、約３．０重量パーセントから約４．５重量パーセント、例えば約３．５重量パーセントから約４．５重量パーセント又は約３．０重量パーセントから約４．０重量パーセント、の範囲である。
【０１２５】
例えば、第５実施形態のチタン合金粉末における鉄（Ｆｅ）の濃度は、約０．８重量パーセントから約１．５重量パーセント、例えば約０．９重量パーセントから約１．５重量パーセント又は約０．８重量パーセントから約１．３重量パーセント、の範囲である。
【０１２６】
例えば、第５実施形態のチタン合金粉末における酸素（Ｏ）の濃度は、最大で０．１８重量パーセントであり、例えば最大で０．１４重量パーセントである。例えば、酸素の濃度は、約０重量パーセントから約０．１８重量パーセント、例えば約０重量パーセントから約０．１４重量パーセント、例えば約０．０６重量パーセントから約０．１４重量パーセント、例えば約０．１重量パーセントから約０．１３重量パーセント、の範囲である。
【０１２７】
クロム（Ｃｒ）は、第５実施形態のアルファ‐ベータチタン合金粉末における任意の成分（例えばベータ相安定剤）である。例えば、クロムが含まれている場合、その濃度は、約０．８重量パーセントから約２．４重量パーセント、例えば約１．８重量パーセントから約２．４重量パーセント、の範囲である。
【０１２８】
コバルト（Ｃｏ）は、第５実施形態のアルファ‐ベータチタン合金粉末における任意の成分（例えばベータ相安定剤）である。例えば、コバルトが含まれている場合、その濃度は、約１．２重量パーセントから約２．０重量パーセント、例えば約１．６重量パーセントから約２．０重量パーセント、の範囲である。
【０１２９】
ホウ素（Ｂ）は、第５実施形態のアルファ‐ベータチタン合金粉末における任意の成分（例えば微細化剤）である。例えば、ホウ素が含まれている場合、その濃度は、最大で０．７重量パーセントである。例えば、ホウ素の濃度は、約０重量パーセントから約０．７重量パーセント、例えば約０重量パーセントから約０．１重量パーセント、例えば約０．０８重量パーセントから約０．１重量パーセント、又は、例えば約０．３重量パーセントから約０．５重量パーセント、又は、例えば約０．５重量パーセントから約０．７重量パーセント、の範囲である。
【０１３０】
炭素（Ｃ）は、第５実施形態のアルファ‐ベータチタン合金粉末における任意の成分（例えば微細化剤）である。例えば、炭素が含まれている場合、その濃度は、最大で１．３重量パーセントである。例えば、炭素の濃度は、約０重量パーセントから約１．３重量パーセント、例えば約０．４重量パーセントから約１．０重量パーセント、又は、例えば約１．０重量パーセントから約１．３重量パーセント、の範囲である。
【０１３１】
第５実施形態において、表３５に示した組成を有するアルファ‐ベータチタン合金が開示される。第５実施形態のアルファ‐ベータチタン合金の例示組成物は、表３４に示した組成を有するとともに本開示の方法１０（図１）のような粉末冶金プロセスが施された第５実施形態のチタン合金粉末を用いて作製された（例えば、当該粉末から形成された）最終品の例である。
【表３５】
2018115386.tif 000036
【０１３２】
このように、第５実施形態のアルファ‐ベータチタン合金は、実質的に、チタン（Ｔｉ）と、バナジウム（Ｖ）と、アルミニウム（Ａｌ）と、鉄（Ｆｅ）と、酸素（Ｏ）と、任意で、クロム（Ｃｒ）及びコバルト（Ｃｏ）のうちの少なくとも１つ（クロム及び／又はコバルトの一方又は両方）、及び、ホウ素（Ｂ）及び炭素（Ｃ）のうちの少なくとも１つ（ホウ素及び／又は炭素の一方又は両方）と、のみからなる。
【０１３３】
例えば、第５実施形態のチタン合金におけるバナジウム（Ｖ）の濃度は、約７．０重量パーセントから約９．０重量パーセント、例えば約７．０重量パーセントから約８．０重量パーセント又は約７．５重量パーセントから約８．５重量パーセント、の範囲である。
【０１３４】
例えば、第５実施形態のチタン合金におけるアルミニウム（Ａｌ）の濃度は、約３．０重量パーセントから約４．５重量パーセント、例えば約３．５重量パーセントから約４．５重量パーセント又は約３．０重量パーセントから約４．０重量パーセント、の範囲である。
【０１３５】
例えば、第５実施形態のチタン合金における鉄（Ｆｅ）の濃度は、約０．８重量パーセントから約１．５重量パーセント、例えば約０．９重量パーセントから約１．５重量パーセント又は約０．８重量パーセントから約１．３重量パーセント、の範囲である。
【０１３６】
例えば、第５実施形態のチタン合金における酸素（Ｏ）の濃度は、約０．１５重量パーセントから約０．２２重量パーセントの範囲である。
【０１３７】
クロム（Ｃｒ）は、第５実施形態のアルファ‐ベータチタン合金における任意の成分（例えばベータ相安定剤）である。例えば、クロムが含まれている場合、その濃度は、約０．８重量パーセントから約２．４重量パーセント、例えば約１．８重量パーセントから約２．４重量パーセント、の範囲である。
【０１３８】
コバルト（Ｃｏ）は、第５実施形態のアルファ‐ベータチタン合金における任意の成分（例えばベータ相安定剤）である。例えば、コバルトが含まれている場合、その濃度は、約１．２重量パーセントから約２．０重量パーセント、例えば約１．６重量パーセントから約２．０重量パーセント、の範囲である。
【０１３９】
ホウ素（Ｂ）は、第５実施形態のアルファ‐ベータチタン合金における任意の成分（例えば微細化剤）である。例えば、ホウ素が含まれている場合、その濃度は、最大で０．７重量パーセントである。例えば、ホウ素の濃度は、約０重量パーセントから約０．７重量パーセント、例えば約０重量パーセントから約０．１重量パーセント、例えば約０．０８重量パーセントから約０．１重量パーセント、又は、例えば約０．３重量パーセントから約０．５重量パーセント、又は、例えば約０．５重量パーセントから約０．７重量パーセント、の範囲である。
【０１４０】
炭素（Ｃ）は、第５実施形態のアルファ‐ベータチタン合金における任意の成分（例えば微細化剤）である。例えば、炭素が含まれている場合、その濃度は、最大で１．３重量パーセントである。例えば、炭素の濃度は、約０重量パーセントから約１．３重量パーセント、例えば約０．４重量パーセントから約１．０重量パーセント、又は、例えば約１．０重量パーセントから約１．３重量パーセント、の範囲である。
【０１４１】
当業者であればわかるように、第５実施形態のチタン合金融液、第５実施形態のチタン合金粉末、及び／又は、第５実施形態のチタン合金の物理的特性に実質的に影響しない様々な不純物も含まれる場合があり、そのような不純物の存在によって、本開示の範囲を逸脱するものではない。例えば、第５実施形態のチタン合金融液、第５実施形態のチタン合金粉末、及び／又は、第５実施形態のチタン合金における不純物含有量は、表３６に示すように調整してもよい。
【表３６】
2018115386.tif 000037
【０１４２】
第６実施形態において、表３７に示した組成を有するアルファ‐ベータチタン合金融液が開示される。
【表３７】
2018115386.tif 000038
【０１４３】
このように、第６実施形態のアルファ‐ベータチタン合金融液は、実質的に、チタン（Ｔｉ）と、バナジウム（Ｖ）と、アルミニウム（Ａｌ）と、鉄（Ｆｅ）と、酸素（Ｏ）と、ホウ素（Ｂ）とのみからなる。第６実施形態のアルファ‐ベータチタン合金融液における不純物含有量は、表３６に示すように調整してもよい。
【０１４４】
第６実施形態のチタン合金融液の非限定的な一具体例は、表３８に示した組成を有する。
【表３８】
2018115386.tif 000039
【０１４５】
第６実施形態において、表３９に示した組成を有するアルファ‐ベータチタン合金粉末が開示される。第６実施形態のアルファ‐ベータチタン合金粉末の例示組成物は、表３７に示した組成を有するとともに方法５０（図２）に開示したような噴霧プロセスが施された第６実施形態のチタン合金融液から形成される、粉末チタン合金組成物の一例である。
【表３９】
2018115386.tif 000040
【０１４６】
このように、第６実施形態のアルファ‐ベータチタン合金粉末は、実質的に、チタン（Ｔｉ）と、バナジウム（Ｖ）と、アルミニウム（Ａｌ）と、鉄（Ｆｅ）と、酸素（Ｏ）と、ホウ素（Ｂ）とのみからなる。第２実施形態のアルファ‐ベータチタン合金粉末における不純物含有量は、表３６に示すように調整してもよい。
【０１４７】
第６実施形態のチタン合金粉末の非限定的な一具体例は、表４０に示した組成を有する。
【表４０】
2018115386.tif 000041
【０１４８】
第６実施形態において、表４１に示した組成を有するアルファ‐ベータチタン合金が開示される。第６実施形態のアルファ‐ベータチタン合金の例示組成物は、表３９に示した組成を有するとともに本開示の方法１０（図１）のような粉末冶金プロセスが施された第６実施形態のチタン合金粉末を用いて作製された（例えば、当該粉末から形成された）最終品の例である。
【表４１】
2018115386.tif 000042
【０１４９】
このように、第６実施形態のアルファ‐ベータチタン合金は、実質的に、チタン（Ｔｉ）と、バナジウム（Ｖ）と、アルミニウム（Ａｌ）と、鉄（Ｆｅ）と、酸素（Ｏ）と、ホウ素（Ｂ）とのみからなる。第６実施形態のアルファ‐ベータチタン合金融液における不純物含有量は、表３６に示すように調整してもよい。
【０１５０】
第６実施形態のチタン合金の非限定的な一具体例は、表４２に示した組成を有する。
【表４２】
2018115386.tif 000043
【０１５１】
第７実施形態において、表４３に示した組成を有するアルファ‐ベータチタン合金融液が開示される。
【表４３】
2018115386.tif 000044
【０１５２】
このように、第７実施形態のアルファ‐ベータチタン合金融液は、実質的に、チタン（Ｔｉ）と、バナジウム（Ｖ）と、アルミニウム（Ａｌ）と、鉄（Ｆｅ）と、酸素（Ｏ）と、炭素（Ｃ）とのみからなる。第６実施形態のアルファ‐ベータチタン合金融液における不純物含有量は、表３６に示すように調整してもよい。
【０１５３】
第７実施形態のチタン合金融液の非限定的な一具体例は、表４４に示した組成を有する。
【表４４】
2018115386.tif 000045
【０１５４】
第７実施形態において、表４５に示した組成を有するアルファ‐ベータチタン合金粉末が開示される。第７実施形態のアルファ‐ベータチタン合金粉末の例示組成物は、表４３に示した組成を有するとともに方法５０（図２）に開示したような噴霧プロセスが施された第７実施形態のチタン合金融液から形成される、粉末チタン合金組成物の一例である。
【表４５】
2018115386.tif 000046
【０１５５】
このように、第７実施形態のアルファ‐ベータチタン合金粉末は、実質的に、チタン（Ｔｉ）と、バナジウム（Ｖ）と、アルミニウム（Ａｌ）と、鉄（Ｆｅ）と、酸素（Ｏ）と、炭素（Ｃ）とのみからなる。第２実施形態のアルファ‐ベータチタン合金粉末における不純物含有量は、表３６に示すように調整してもよい。
【０１５６】
第７実施形態のチタン合金粉末の非限定的な一具体例は、表４６に示した組成を有する。
【表４６】
2018115386.tif 000047
【０１５７】
第７実施形態において、表４７に示した組成を有するアルファ‐ベータチタン合金が開示される。第７実施形態のアルファ‐ベータチタン合金の例示組成物は、表４５に示した組成を有するとともに本開示の方法１０（図１）のような粉末冶金プロセスが施された第７実施形態のチタン合金粉末を用いて作製された（例えば、当該粉末から形成された）最終品の例である。
【表４７】
2018115386.tif 000048
【０１５８】
このように、第７実施形態のアルファ‐ベータチタン合金は、実質的に、チタン（Ｔｉ）と、バナジウム（Ｖ）と、アルミニウム（Ａｌ）と、鉄（Ｆｅ）と、酸素（Ｏ）と、炭素（Ｃ）とのみからなる。第６実施形態のアルファ‐ベータチタン合金融液における不純物含有量は、表３６に示すように調整してもよい。
【０１５９】
第７実施形態のチタン合金の非限定的な一具体例は、表４８に示した組成を有する。
【表４８】
2018115386.tif 000049
【０１６０】
第８実施形態において、表４９に示した組成を有するアルファ‐ベータチタン合金融液が開示される。
【表４９】
2018115386.tif 000050
【０１６１】
このように、第８実施形態のアルファ‐ベータチタン合金融液は、実質的に、チタン（Ｔｉ）と、バナジウム（Ｖ）と、アルミニウム（Ａｌ）と、クロム（Ｃｒ）と、鉄（Ｆｅ）と、酸素（Ｏ）と、ホウ素（Ｂ）とのみからなる。第６実施形態のアルファ‐ベータチタン合金融液における不純物含有量は、表３６に示すように調整してもよい。
【０１６２】
第８実施形態のチタン合金融液の非限定的な一具体例は、表５０に示した組成を有する。
【表５０】
2018115386.tif 000051
【０１６３】
第８実施形態の一変形例において、本開示のアルファ‐ベータチタン合金融液は、例えば、表５１に示した組成を有する。
【表５１】
2018115386.tif 000052
【０１６４】
第８実施形態において、表５２に示した組成を有するアルファ‐ベータチタン合金粉末が開示される。第８実施形態のアルファ‐ベータチタン合金粉末の例示組成物は、表４９に示した組成を有するとともに方法５０（図２）に開示したような噴霧プロセスが施された第８実施形態のチタン合金融液から形成される、粉末チタン合金組成物の一例である。
【表５２】
2018115386.tif 000053
【０１６５】
このように、第８実施形態のアルファ‐ベータチタン合金粉末は、実質的に、チタン（Ｔｉ）と、バナジウム（Ｖ）と、アルミニウム（Ａｌ）と、クロム（Ｃｒ）と、鉄（Ｆｅ）と、酸素（Ｏ）と、ホウ素（Ｂ）とのみからなる。第２実施形態のアルファ‐ベータチタン合金粉末における不純物含有量は、表３６に示すように調整してもよい。
【０１６６】
第８実施形態のチタン合金粉末の非限定的な一具体例は、表５３に示した組成を有する。
【表５３】
2018115386.tif 000054
【０１６７】
第８実施形態の一変形例において、本開示のアルファ‐ベータチタン合金粉末は、例えば、表５４に示した組成を有する。
【表５４】
2018115386.tif 000055
【０１６８】
第８実施形態において、表５５に示した組成を有するアルファ‐ベータチタン合金が開示される。第８実施形態のアルファ‐ベータチタン合金の例示組成物は、表５２に示した組成を有するとともに本開示の方法１０（図１）のような粉末冶金プロセスが施された第８実施形態のチタン合金粉末を用いて作製された（例えば、当該粉末から形成された）最終品の例である。
【表５５】
2018115386.tif 000056
【０１６９】
このように、第８実施形態のアルファ‐ベータチタン合金は、実質的に、チタン（Ｔｉ）と、バナジウム（Ｖ）と、アルミニウム（Ａｌ）と、クロム（Ｃｒ）と、鉄（Ｆｅ）と、酸素（Ｏ）と、ホウ素（Ｂ）とのみからなる。第６実施形態のアルファ‐ベータチタン合金融液における不純物含有量は、表３６に示すように調整してもよい。
【０１７０】
第８実施形態のチタン合金の非限定的な一具体例は、表５６に示した組成を有する。
【表５６】
2018115386.tif 000057
【０１７１】
第８実施形態の一変形例において、本開示のアルファ‐ベータチタン合金粉末は、例えば、表５７に示した組成を有する。
【表５７】
2018115386.tif 000058
【０１７２】
第９実施形態において、表５８に示した組成を有するアルファ‐ベータチタン合金融液が開示される。
【表５８】
2018115386.tif 000059
【０１７３】
このように、第９実施形態のアルファ‐ベータチタン合金融液は、実質的に、チタン（Ｔｉ）と、バナジウム（Ｖ）と、アルミニウム（Ａｌ）と、クロム（Ｃｒ）と、鉄（Ｆｅ）と、酸素（Ｏ）と、炭素（Ｃ）とのみからなる。第６実施形態のアルファ‐ベータチタン合金融液における不純物含有量は、表３６に示すように調整してもよい。
【０１７４】
第９実施形態のチタン合金融液の非限定的な一具体例は、表５９に示した組成を有する。
【表５９】
2018115386.tif 000060
【０１７５】
第９実施形態の一変形例において、本開示のアルファ‐ベータチタン合金融液は、例えば、表６０に示した組成を有する。
【表６０】
2018115386.tif 000061
【０１７６】
第９実施形態において、表６１に示した組成を有するアルファ‐ベータチタン合金粉末が開示される。第９実施形態のアルファ‐ベータチタン合金粉末の例示組成物は、表５８に示した組成を有するとともに方法５０（図２）に開示したような噴霧プロセスが施された第９実施形態のチタン合金融液から形成される、粉末チタン合金組成物の一例である。
【表６１】
2018115386.tif 000062
【０１７７】
このように、第９実施形態のアルファ‐ベータチタン合金粉末は、実質的に、チタン（Ｔｉ）と、バナジウム（Ｖ）と、アルミニウム（Ａｌ）と、クロム（Ｃｒ）と、鉄（Ｆｅ）と、酸素（Ｏ）と、炭素（Ｃ）とのみからなる。第２実施形態のアルファ‐ベータチタン合金粉末における不純物含有量は、表３６に示すように調整してもよい。
【０１７８】
第９実施形態のチタン合金粉末の非限定的な一具体例は、表６２に示した組成を有する。
【表６２】
2018115386.tif 000063
【０１７９】
第９実施形態の一変形例において、本開示のアルファ‐ベータチタン合金粉末は、例えば、表６３に示した組成を有する。
【表６３】
2018115386.tif 000064
【０１８０】
第９実施形態において、表６４に示した組成を有するアルファ‐ベータチタン合金が開示される。第９実施形態のアルファ‐ベータチタン合金の例示組成物は、表６１に示した組成を有するとともに本開示の方法１０（図１）のような粉末冶金プロセスが施された第９実施形態のチタン合金粉末を用いて作製された（例えば、当該粉末から形成された）最終品の例である。
【表６４】
2018115386.tif 000065
【０１８１】
このように、第９実施形態のアルファ‐ベータチタン合金は、実質的に、チタン（Ｔｉ）と、バナジウム（Ｖ）と、アルミニウム（Ａｌ）と、クロム（Ｃｒ）と、鉄（Ｆｅ）と、酸素（Ｏ）と、炭素（Ｃ）とのみからなる。第６実施形態のアルファ‐ベータチタン合金融液における不純物含有量は、表３６に示すように調整してもよい。
【０１８２】
第９実施形態のチタン合金の非限定的な一具体例は、表６５に示した組成を有する。
【表６５】
2018115386.tif 000066
【０１８３】
第１０実施形態において、表６６に示した組成を有するアルファ‐ベータチタン合金融液が開示される。
【表６６】
2018115386.tif 000067
【０１８４】
このように、第１０実施形態のアルファ‐ベータチタン合金融液は、実質的に、チタン（Ｔｉ）と、バナジウム（Ｖ）と、アルミニウム（Ａｌ）と、コバルト（Ｃｏ）と、鉄（Ｆｅ）と、酸素（Ｏ）と、ホウ素（Ｂ）とのみからなる。第６実施形態のアルファ‐ベータチタン合金融液における不純物含有量は、表３６に示すように調整してもよい。
【０１８５】
第１０実施形態のチタン合金融液の非限定的な一具体例は、表６７に示した組成を有する。
【表６７】
2018115386.tif 000068
【０１８６】
第１０実施形態の一変形例において、本開示のアルファ‐ベータチタン合金融液は、例えば、表６８に示した組成を有する。
【表６８】
2018115386.tif 000069
【０１８７】
第１０実施形態において、表６９に示した組成を有するアルファ‐ベータチタン合金粉末が開示される。第１０実施形態のアルファ‐ベータチタン合金粉末の例示組成物は、表６６に示した組成を有するとともに方法５０（図２）に開示したような噴霧プロセスが施された第１０実施形態のチタン合金融液から形成される、粉末チタン合金組成物の一例である。
【表６９】
2018115386.tif 000070
【０１８８】
このように、第１０実施形態のアルファ‐ベータチタン合金粉末は、実質的に、チタン（Ｔｉ）と、バナジウム（Ｖ）と、アルミニウム（Ａｌ）と、コバルト（Ｃｏ）と、鉄（Ｆｅ）と、酸素（Ｏ）と、ホウ素（Ｂ）とのみからなる。第２実施形態のアルファ‐ベータチタン合金粉末における不純物含有量は、表３６に示すように調整してもよい。
【０１８９】
第１０実施形態のチタン合金粉末の非限定的な一具体例は、表７０に示した組成を有する。
【表７０】
2018115386.tif 000071
【０１９０】
第１０実施形態の一変形例において、本開示のアルファ‐ベータチタン合金粉末は、例えば、表７１に示した組成を有する。
【表７１】
2018115386.tif 000072
【０１９１】
第１０実施形態において、表７２に示した組成を有するアルファ‐ベータチタン合金が開示される。第１０実施形態のアルファ‐ベータチタン合金の例示組成物は、表６９に示した組成を有するとともに本開示の方法１０（図１）のような粉末冶金プロセスが施された第１０実施形態のチタン合金粉末を用いて作製された（例えば、当該粉末から形成された）最終品の例である。
【表７２】
2018115386.tif 000073
【０１９２】
このように、第１０実施形態のアルファ‐ベータチタン合金は、実質的に、チタン（Ｔｉ）と、バナジウム（Ｖ）と、アルミニウム（Ａｌ）と、コバルト（Ｃｏ）と、鉄（Ｆｅ）と、酸素（Ｏ）と、ホウ素（Ｂ）とのみからなる。第６実施形態のアルファ‐ベータチタン合金融液における不純物含有量は、表３６に示すように調整してもよい。
【０１９３】
第１０実施形態のチタン合金の非限定的な一具体例は、表７３に示した組成を有する。
【表７３】
2018115386.tif 000074
【０１９４】
第１０実施形態の一変形例において、本開示のアルファ‐ベータチタン合金は、例えば、表７４に示した組成を有する。
【表７４】
2018115386.tif 000075
【０１９５】
第１１実施形態において、表７５に示した組成を有するアルファ‐ベータチタン合金融液が開示される。
【表７５】
2018115386.tif 000076
【０１９６】
このように、第１１実施形態のアルファ‐ベータチタン合金融液は、実質的に、チタン（Ｔｉ）と、バナジウム（Ｖ）と、アルミニウム（Ａｌ）と、コバルト（Ｃｏ）と、鉄（Ｆｅ）と、酸素（Ｏ）と、炭素（Ｃ）とのみからなる。第６実施形態のアルファ‐ベータチタン合金融液における不純物含有量は、表３６に示すように調整してもよい。
【０１９７】
第１１実施形態のチタン合金融液の非限定的な一具体例は、表７６に示した組成を有する。
【表７６】
2018115386.tif 000077
【０１９８】
第１１実施形態の一変形例において、本開示のアルファ‐ベータチタン合金融液は、例えば、表７７に示した組成を有する。
【表７７】
2018115386.tif 000078
【０１９９】
第１１実施形態において、表７８に示した組成を有するアルファ‐ベータチタン合金粉末が開示される。第１１実施形態のアルファ‐ベータチタン合金粉末の例示組成物は、表７５に示した組成を有するとともに方法５０（図２）に開示したような噴霧プロセスが施された第１１実施形態のチタン合金融液から形成される、粉末チタン合金組成物の一例である。
【表７８】
2018115386.tif 000079
【０２００】
このように、第１１実施形態のアルファ‐ベータチタン合金粉末は、実質的に、チタン（Ｔｉ）と、バナジウム（Ｖ）と、アルミニウム（Ａｌ）と、コバルト（Ｃｏ）と、鉄（Ｆｅ）と、酸素（Ｏ）と、炭素（Ｃ）とのみからなる。第２実施形態のアルファ‐ベータチタン合金粉末における不純物含有量は、表３６に示すように調整してもよい。
【０２０１】
第１１実施形態のチタン合金粉末の非限定的な一具体例は、表７９に示した組成を有する。
【表７９】
2018115386.tif 000080
【０２０２】
第１１実施形態の一変形例において、本開示のアルファ‐ベータチタン合金粉末は、例えば、表８０に示した組成を有する。
【表８０】
2018115386.tif 000081
【０２０３】
第１１実施形態において、表８１に示した組成を有するアルファ‐ベータチタン合金が開示される。第１１実施形態のアルファ‐ベータチタン合金の例示組成物は、表７８に示した組成を有するとともに本開示の方法１０（図１）のような粉末冶金プロセスが施された第１１実施形態のチタン合金粉末を用いて作製された（例えば、当該粉末から形成された）最終品の例である。
【表８１】
2018115386.tif 000082
【０２０４】
このように、第１１実施形態のアルファ‐ベータチタン合金は、実質的に、チタン（Ｔｉ）と、バナジウム（Ｖ）と、アルミニウム（Ａｌ）と、コバルト（Ｃｏ）と、鉄（Ｆｅ）と、酸素（Ｏ）と、炭素（Ｃ）とのみからなる。第６実施形態のアルファ‐ベータチタン合金融液における不純物含有量は、表３６に示すように調整してもよい。
【０２０５】
第１１実施形態のチタン合金の非限定的な一具体例は、表８２に示した組成を有する。
【表８２】
2018115386.tif 000083
【０２０６】
第１２実施形態において、表８３に示した組成を有するアルファ‐ベータチタン合金融液が開示される。
【表８３】
2018115386.tif 000084
【０２０７】
このように、第１２実施形態のアルファ‐ベータチタン合金融液は、実質的に、チタン（Ｔｉ）と、バナジウム（Ｖ）と、アルミニウム（Ａｌ）と、クロム（Ｃｒ）と、鉄（Ｆｅ）と、酸素（Ｏ）と、ホウ素（Ｂ）と、炭素（Ｃ）とのみからなる。第６実施形態のアルファ‐ベータチタン合金融液における不純物含有量は、表３６に示すように調整してもよい。
【０２０８】
第１２実施形態のチタン合金融液の非限定的な一具体例は、表８４に示した組成を有する。
【表８４】
2018115386.tif 000085
【０２０９】
第１２実施形態の一変形例において、本開示のアルファ‐ベータチタン合金融液は、例えば、表８５に示した組成を有する。
【表８５】
2018115386.tif 000086
【０２１０】
第１２実施形態において、表８６に示した組成を有するアルファ‐ベータチタン合金粉末が開示される。第１２実施形態のアルファ‐ベータチタン合金粉末の例示組成物は、表８３に示した組成を有するとともに方法５０（図２）に開示したような噴霧プロセスが施された第１２実施形態のチタン合金融液から形成される、粉末チタン合金組成物の一例である。
【表８６】
2018115386.tif 000087
【０２１１】
このように、第１２実施形態のアルファ‐ベータチタン合金粉末は、実質的に、チタン（Ｔｉ）と、バナジウム（Ｖ）と、アルミニウム（Ａｌ）と、クロム（Ｃｒ）と、鉄（Ｆｅ）と、酸素（Ｏ）と、ホウ素（Ｂ）と、炭素（Ｃ）とのみからなる。第２実施形態のアルファ‐ベータチタン合金粉末における不純物含有量は、表３６に示すように調整してもよい。
【０２１２】
第１２実施形態のチタン合金粉末の非限定的な一具体例は、表８７に示した組成を有する。
【表８７】
2018115386.tif 000088
【０２１３】
第１２実施形態の一変形例において、本開示のアルファ‐ベータチタン合金粉末は、例えば、表８８に示した組成を有する。
【表８８】
2018115386.tif 000089
【０２１４】
第１２実施形態において、表８９に示した組成を有するアルファ‐ベータチタン合金が開示される。第１２実施形態のアルファ‐ベータチタン合金の例示組成物は、表８６に示した組成を有するとともに本開示の方法１０（図１）のような粉末冶金プロセスが施された第１２実施形態のチタン合金粉末を用いて作製された（例えば、当該粉末から形成された）最終品の例である。
【表８９】
2018115386.tif 000090
【０２１５】
このように、第１２実施形態のアルファ‐ベータチタン合金融液は、実質的に、チタン（Ｔｉ）と、バナジウム（Ｖ）と、アルミニウム（Ａｌ）と、クロム（Ｃｒ）と、鉄（Ｆｅ）と、酸素（Ｏ）と、ホウ素（Ｂ）と、炭素（Ｃ）とのみからなる。第６実施形態のアルファ‐ベータチタン合金融液における不純物含有量は、表３６に示すように調整してもよい。
【０２１６】
第１２実施形態のチタン合金の非限定的な一具体例は、表９０に示した組成を有する。
【表９０】
2018115386.tif 000091
【０２１７】
第１２実施形態の一変形例において、本開示のアルファ‐ベータチタン合金は、例えば、表９１に示した組成を有する。
【表９１】
2018115386.tif 000092
【０２１８】
第１３実施形態において、表９２に示した組成を有するアルファ‐ベータチタン合金融液が開示される。
【表９２】
2018115386.tif 000093
【０２１９】
このように、第１３実施形態のアルファ‐ベータチタン合金融液は、実質的に、チタン（Ｔｉ）と、バナジウム（Ｖ）と、アルミニウム（Ａｌ）と、コバルト（Ｃｏ）と、鉄（Ｆｅ）と、酸素（Ｏ）と、ホウ素（Ｂ）と、炭素（Ｃ）とのみからなる。第６実施形態のアルファ‐ベータチタン合金融液における不純物含有量は、表３６に示すように調整してもよい。
【０２２０】
第１３実施形態のチタン合金融液の非限定的な一具体例は、表９３に示した組成を有する。
【表９３】
2018115386.tif 000094
【０２２１】
第１３実施形態の一変形例において、本開示のアルファ‐ベータチタン合金融液は、例えば、表９４に示した組成を有する。
【表９４】
2018115386.tif 000095
【０２２２】
第１３実施形態において、表９５に示した組成を有するアルファ‐ベータチタン合金粉末が開示される。第１３実施形態のアルファ‐ベータチタン合金粉末の例示組成物は、表９２に示した組成を有するとともに方法５０（図２）に開示したような噴霧プロセスが施された第１３実施形態のチタン合金融液から形成される、粉末チタン合金組成物の一例である。
【表９５】
2018115386.tif 000096
【０２２３】
このように、第１３実施形態のアルファ‐ベータチタン合金粉末は、実質的に、チタン（Ｔｉ）と、バナジウム（Ｖ）と、アルミニウム（Ａｌ）と、コバルト（Ｃｏ）と、鉄（Ｆｅ）と、酸素（Ｏ）と、ホウ素（Ｂ）と、炭素（Ｃ）とのみからなる。第２実施形態のアルファ‐ベータチタン合金粉末における不純物含有量は、表３６に示すように調整してもよい。
【０２２４】
第１３実施形態のチタン合金粉末の非限定的な一具体例は、表９６に示した組成を有する。
【表９６】
2018115386.tif 000097
【０２２５】
第１３実施形態の一変形例において、本開示のアルファ‐ベータチタン合金粉末は、例えば、表９７に示した組成を有する。
【表９７】
2018115386.tif 000098
【０２２６】
第１３実施形態において、表９８に示した組成を有するアルファ‐ベータチタン合金が開示される。第１３実施形態のアルファ‐ベータチタン合金の例示組成物は、表９５に示した組成を有するとともに本開示の方法１０（図１）のような粉末冶金プロセスが施された第１３実施形態のチタン合金粉末を用いて作製された（例えば、当該粉末から形成された）最終品の例である。
【表９８】
2018115386.tif 000099
【０２２７】
このように、第１３実施形態のアルファ‐ベータチタン合金は、実質的に、チタン（Ｔｉ）と、バナジウム（Ｖ）と、アルミニウム（Ａｌ）と、コバルト（Ｃｏ）と、鉄（Ｆｅ）と、酸素（Ｏ）と、ホウ素（Ｂ）と、炭素（Ｃ）とのみからなる。第２実施形態のアルファ‐ベータチタン合金粉末における不純物含有量は、表３６に示すように調整してもよい。
【０２２８】
第１３実施形態のチタン合金の非限定的な一具体例は、表９９に示した組成を有する。
【表９９】
2018115386.tif 000100
【０２２９】
第１３実施形態の一変形例において、本開示のアルファ‐ベータチタン合金は、例えば、表１００に示した組成を有する。
【表１００】
2018115386.tif 000101
【０２３０】
本開示の粉末チタン合金組成物から形成された物品は、優れた機械的特性を呈しうる。実際、表４、６、９に示した粉末状態のチタン合金組成物から形成された物品は、少なくとも１３０ｋｓｉの極限引っ張り強さ（ＡＳＴＭ−Ｅ８）、少なくとも１２０ｋｓｉの降伏強さ（ＡＳＴＭ−Ｅ８）、及び、少なくとも１０パーセントの伸び（ＡＳＴＭ−Ｅ８）を呈すると考えられており、これは、鍛造されたあるいは粉末状態のＴｉ‐６Ａｌ‐４Ｖに匹敵する。また、実際、表４、６、９に示した粉末状態のチタン合金組成物から形成された物品は、少なくとも９５ｋｓｉの疲労限度を呈すると考えられており、これは、鍛造Ｔｉ‐６Ａｌ‐４Ｖを用いて達成される疲労限度と同程度であるが、粉末Ｔｉ‐６Ａｌ‐４Ｖを用いて達成される疲労限度よりも、はるかに良好である。一般的な疲労試験方法は、限定するものではないが、種々の疲労試験片設計に対して両振り及び平均応力を加えることを含み、これには、例えば、限定するものではないが、回転曲げ(rotational bending)、カンチレバーフラット(cantilever flat)、アキシャルドッグボーン(axial dog bone)、ねじり、引っ張り、３点又は４点曲げが含まれる。
【０２３１】
本開示の実施例を、図３に示すように航空機の製造及びサービス方法１００に関連させ、また、図４に示すように航空機１０２に関連させて説明することができる。生産開始前において、航空機の製造及び保守方法１００は、航空機１０２の仕様決定及び設計１０４と、材料調達１０６とを含む。生産中には、航空機１０２の部品及び小組立品の製造１０８、並びに、システムインテグレーション１１０が行われる。その後、航空機１０２は、認可及び納品１１２の工程を経て、使用１１４に入る。顧客による使用中は、航空機１０２は、定例の整備及び保守１１６に組み込まれる。これは、改良、再構成、改修などを含みうる。
【０２３２】
方法１００の各工程は、システムインテグレーター、第三者、及び／又は、オペレーター（例えば顧客）によって実行又は実施することができる。説明のために言及すると、システムインテグレーターは、航空機メーカー及び主要システム下請業者をいくつ含んでいてもよいが、これに限定されない。第三者は、売主、下請業者、供給業者をいくつ含んでいてもよいが、これに限定されない。オペレーターは、航空会社、リース会社、軍事団体、サービス組織等であってもよい。
【０２３３】
図４に示すように、例示的な方法１００によって製造された航空機１０２は、複数のシステム１２０及び内装１２２を有する機体１１８を含みうる。複数のシステム１２０の例は、駆動系１２４、電気系１２６、油圧系１２８、環境系１３０のうちの１つ又は複数を含む。また、その他のシステムをいくつ含んでいてもよい。
【０２３４】
本開示のチタン合金組成物は、航空機の製造及び保守方法１００における、１つ又はそれ以上のどの段階において採用してもよい。一例として、部品及び小組立品製造工程１０８、システムインテグレーション１１０、及び／又は整備及び保守１１６に対応する部品又は小組立品を、本開示のチタン合金組成物を用いて作製又は製造してもよい。別の例として、機体１１８を、本開示のチタン合金組成物を用いて製作してもよい。また、１つ又は複数の装置の実施例、方法の実施例、又は、それらの組み合わせを、例えば、部品／小組立品の製造１０８及び／又はシステムインテグレーション１１０で用いることにより、実質的に、機体１１８及び／又は内装１２２などの航空機１０２の組み立て速度を速めたりコストを削減したりすることもできる。同様に、システムの実施例、方法の実施例、又は、それらの組み合わせの１つ又は複数を、航空機１０２の使用中、例えば、限定するものではないが、整備及び保守１１６に用いてもよい。
【０２３５】
本開示のチタン合金組成物を、航空機に関連させて説明している。しかしながら、当業者であれば容易にわかるように、本開示のチタン合金組成物は、様々な用途に用いることができる。例えば、本開示のチタン合金組成物は、例えば、ヘリコプター、旅客船、自動車、船舶関連製品（例えばボート、モーター）などを含む様々な種類のビークルに実施することができる。
【０２３６】
別段の示唆がない限り、「第１」、「第２」などの用語は、本明細書において、単に標識として用いられており、これらの用語が言及するアイテムに対して、順序、位置、又は階層的な要件を課すものではない。さらに、例えば、「第２」のアイテムについて言及することによって、より小さい序数のアイテム（例えば「第１」のアイテム）、及び／又は、より大きい序数のアイテム（例えば「第３」のアイテム）の存在を要件としたり排除したりするものではない。
【０２３７】
本明細書において、「少なくとも１つの」という語句がアイテムのリストについて用いられる場合、リストアップされたアイテムのうちの１つ又は複数の様々な組み合わせを使用しうるということであり、リストのアイテムの１つだけを必要とする場合もあることを意味する。アイテムは、例えば、ある特定の対象、物、又はカテゴリーである。すなわち、「少なくとも１つの」は、任意の組み合わせのアイテム又は任意の数のアイテムをリストから使用することができるが、リスト中の全てのアイテムを必要とするとは限らないことを意味する。例えば、「アイテムＡ、アイテムＢ、アイテムＣのうちの少なくとも１つ」は、アイテムＡ；アイテムＡとアイテムＢ；アイテムＢ；アイテムＡとアイテムＢとアイテムＣ；アイテムＣ；アイテムＡとアイテムＣ；又は、アイテムＢとアイテムＣ、を意味しうる。いくつかの場合において、「アイテムＡ、アイテムＢ、及びアイテムＣのうち少なくとも１つ」は、例えば、限定するものではないが、２個のアイテムＡと、１個のアイテムＢと、１０個のアイテムＣ；４個のアイテムＢと７個のアイテムＣ；又は、他の適当な組み合わせを意味しうる。
【０２３８】
本明細書で用いられる「およそ」及び「約」という用語は、記載した量に近い量であって所望の機能を果たすあるいは所望の結果を達成する量を表している。例えば、「およそ」及び「約」という用語は、記載した量の１０％未満、５％未満、１％未満、０．１％未満、及び、０．０１％未満の範囲の量を指す場合がある。
【０２３９】
以下の付記によるさらなる側面を記載する。
【０２４０】
付記Ａの組：
【０２４１】
付記Ａ１．  実質的に、
７．０から９．０重量パーセントのバナジウムと、
３．０から４．５重量パーセントのアルミニウムと、
０．８から１．５重量パーセントの鉄と、
０．１４から０．２２重量パーセントの酸素と、
任意の要素としての０．８から２．４重量パーセントのクロムと、
残部としてのチタンとのみからなる、チタン合金。
【０２４２】
付記Ａ２．  前記バナジウムが７．０から８．５重量パーセント存在する、付記Ａ１に記載のチタン合金。
【０２４３】
付記Ａ３．  前記バナジウムが７．５から９．０重量パーセント存在する、付記Ａ１又は２に記載のチタン合金。
【０２４４】
付記Ａ４．  前記アルミニウムが３．５から４．５重量パーセント存在する、付記Ａ１〜３のいずれかに記載のチタン合金。
【０２４５】
付記Ａ５．  前記アルミニウムが３．０から４．０重量パーセント存在する、付記Ａ１〜４のいずれかに記載のチタン合金。
【０２４６】
付記Ａ６．  前記鉄が０．９から１．５重量パーセント存在する、付記Ａ１〜５のいずれかに記載のチタン合金。
【０２４７】
付記Ａ７．  前記鉄が０．８から１．３重量パーセント存在する、付記Ａ１〜６のいずれかに記載のチタン合金。
【０２４８】
付記Ａ８．  前記酸素が０．１５から０．２２重量パーセント存在する、付記Ａ１〜７のいずれかに記載のチタン合金。
【０２４９】
付記Ａ９．  前記酸素が０．１４から０．２０重量パーセント存在する、付記Ａ１〜８のいずれかに記載のチタン合金。
【０２５０】
付記Ａ１０．  任意の要素としての前記クロムが、１．８から２．４重量パーセント存在する、付記Ａ１〜９のいずれかに記載のチタン合金。
【０２５１】
付記Ａ１１．  前記バナジウムが７．０から８．５重量パーセント存在し、
前記アルミニウムが３．５から４．５重量パーセント存在し、
前記鉄が０．９から１．５重量パーセント存在し、
前記酸素が０．１５から０．２２重量パーセント存在する、付記Ａ１に記載のチタン合金。
【０２５２】
付記Ａ１２．  前記任意の要素としてのクロムが存在しない、付記Ａ１１に記載のチタン合金。
【０２５３】
付記Ａ１３．  前記バナジウムが７．５から９．０重量パーセント存在し、
前記アルミニウムが３．０から４．０重量パーセント存在し、
前記鉄が０．８から１．３重量パーセント存在し、
前記酸素が０．１４から０．２０重量パーセント存在し、
前記クロムが０．８から２．４重量パーセント存在する、付記Ａ１に記載のチタン合金。
【０２５４】
付記Ａ１４．  粉末状態である、付記Ａ１〜１３のいずれかに記載のチタン合金。
【０２５５】
付記Ａ１５．  前記粉末状態は、少なくとも２つの異なる粉末組成物の混合物のみからなる、付記Ａ１４に記載のチタン合金。
【０２５６】
付記Ａ１６．  前記混合物は、チタン粉末及び母合金粉末を含む、付記Ａ１５に記載のチタン合金。
【０２５７】
付記Ａ１７．  前記粉末状態は、複数の粉末粒子のみからなり、前記複数の粉末粒子における各粉末粒子は、実質的に同じ組成を有する、付記Ａ１４〜１６のいずれかに記載のチタン合金。
【０２５８】
付記Ａ１８．  前記粉末状態は、複数の実質的に球形の粉末粒子のみからなる、付記Ａ１４〜１７のいずれかに記載のチタン合金。
【０２５９】
付記Ａ１９．  前記複数の実質的に球形の粉末粒子は、実質的に均一な粒子サイズを有する、付記Ａ１８に記載のチタン合金。
【０２６０】
付記Ａ２０．  付記Ａ１〜１９のいずれかに記載の前記チタン合金から形成された物品。
【０２６１】
付記Ａ２１．  付記Ａ１４の前記チタン合金から形成された物品。
【０２６２】
付記Ａ２２．  付記Ａ１４の前記粉末状態のチタン合金を圧縮して成形体を形成することと、
前記成形体を焼結することと、を含む、物品の製造方法。
【０２６３】
付記Ａ２３．  前記圧縮することは、金属射出成形を含む、付記Ａ２２に記載の方法。
【０２６４】
付記Ａ２４．  焼結された前記成形体に熱間等方圧加圧を施すことをさらに含む、付記Ａ２２又は２３に記載の方法。
【０２６５】
付記Ａ２５．  焼結された前記成形体を溶体化処理及び時効処理することをさらに含む、付記Ａ２２〜２４のいずれかに記載の方法。
【０２６６】
付記Ａ２６．粉末状態であり、実質的に、
７．０から８．５重量パーセントのバナジウムと、
３．５から４．５重量パーセントのアルミニウムと、
０．９から１．５重量パーセントの鉄と、
０．１５から０．２２重量パーセントの酸素と、
残部としてのチタンとのみからなる、付記Ａ１に記載のチタン合金。
【０２６７】
付記Ａ２７．  複数の粉末粒子のみからなり、前記複数の粉末粒子における各粉末粒子は、実質的に同じ組成を有する、付記Ａ２６に記載のチタン合金組成物。
【０２６８】
付記Ａ２８．  少なくとも２つの異なる粉末組成物の混合物のみからなる、付記Ａ２６又は２７に記載のチタン合金組成物。
【０２６９】
付記Ａ２９．  前記混合物は、チタン粉末及び母合金粉末を含む、付記Ａ２８に記載のチタン合金組成物。
【０２７０】
付記Ａ３０．  付記Ａ２６〜２９のいずれかに記載のチタン合金組成物から形成された物品。
【０２７１】
付記Ａ３１．  粉末状態であり、実質的に、
７．５から９．０重量パーセントのバナジウムと、
３．０から４．０重量パーセントのアルミニウムと、
０．８から２．４重量パーセントのクロムと、
０．８から１．３重量パーセントの鉄と、
０．１４から０．２０重量パーセントの酸素と、
残部としてのチタンとのみからなる、付記Ａ１に記載のチタン合金。
【０２７２】
付記Ａ３２．  前記クロムが１．８から２．４重量パーセント存在する、付記Ａ３１に記載のチタン合金組成物。
【０２７３】
付記Ａ３３．  複数の粉末粒子のみからなり、前記複数の粉末粒子における各粉末粒子は、実質的に同じ組成を有する、付記Ａ３１又は３２に記載のチタン合金組成物。
【０２７４】
付記Ａ３４．  少なくとも２つの異なる粉末組成物の混合物のみからなる、付記Ａ３１〜３３のいずれかに記載のチタン合金組成物。
【０２７５】
付記Ａ３５．  前記混合物は、チタン粉末及び母合金粉末を含む、付記Ａ３４に記載のチタン合金組成物。
【０２７６】
付記Ａ３６．  付記Ａ３１〜３５のいずれかに記載のチタン合金組成物から形成された物品。
【０２７７】
付記Ｂの組：
【０２７８】
付記Ｂ１．  ７．０から９．０重量パーセントのバナジウムと、
３．０から４．５重量パーセントのアルミニウムと、
０．８から１．５重量パーセントの鉄と、
最大で０．１５重量パーセントの酸素と、
残部としてのチタンと、を含むチタン合金融液。
【０２７９】
付記Ｂ２．  前記酸素が０．０４から０．１２重量パーセント存在するか、
前記バナジウムが７．０から８．５重量パーセント存在するか、
前記バナジウムが７．５から９．０重量パーセント存在するか、
前記アルミニウムが３．５から４．５重量パーセント存在するか、
前記アルミニウムが３．０から４．０重量パーセント存在するか、
前記鉄が０．９から１．５重量パーセント存在するか、
前記鉄が０．８から１．３重量パーセント存在するか、である、付記Ｂ１に記載のチタン合金融液。
【０２８０】
付記Ｂ３．  ０．８から２．４重量パーセントのクロム、又は、１．８から２．４重量パーセントのクロムをさらに含む、付記Ｂ１又は２に記載のチタン合金融液。
【０２８１】
付記Ｂ４．  １．２から２．０重量パーセントのコバルト、又は、１．６から２．０重量パーセントのコバルトをさらに含む、付記Ｂ１〜３のいずれかに記載のチタン合金融液。
【０２８２】
付記Ｂ５．  最大で０．７重量パーセントのホウ素をさらに含むか、あるいは、０．０８から０．５重量パーセントのホウ素をさらに含む、付記Ｂ１〜４のいずれかに記載のチタン合金融液。
【０２８３】
付記Ｂ６．  最大で１．３重量パーセントの炭素をさらに含むか、あるいは、０．４から約１．０重量パーセントの炭素をさらに含む、付記Ｂ１〜５のいずれかに記載のチタン合金融液。
【０２８４】
付記Ｂ７．  実質的に、
７．５から８．５重量パーセントで存在する前記バナジウムと、
３．５から４．５重量パーセントで存在する前記アルミニウムと、
０．９から１．５重量パーセントで存在する前記鉄と、
０．０４から０．１２重量パーセントで存在する前記酸素と、
残部前記チタンとのみからなる、付記Ｂ１〜６のいずれかに記載のチタン合金融液。
【０２８５】
付記Ｂ８．  実質的に、
７．５から９．０重量パーセントで存在する前記バナジウムと、
３．０から４．０重量パーセントで存在する前記アルミニウムと、
０．８から１．３重量パーセントで存在する前記鉄と、
０．０４から０．１２重量パーセントで存在する前記酸素と、
任意の要素としての、
０．８から２．４重量パーセントで存在するクロム、及び、
１．２から２．０重量パーセントで存在するコバルトのうちの少なくとも一方と、
残部としての前記チタンとのみからなる、付記Ｂ１〜７のいずれかに記載のチタン合金融液。
【０２８６】
付記Ｂ９．  実質的に、
７．０から８．５重量パーセントで存在する前記バナジウムと、
３．５から４．５重量パーセントで存在する前記アルミニウムと、
０．９から１．２重量パーセントで存在する前記鉄と、
０．０４から０．１２重量パーセントで存在する前記酸素と、
任意の要素としての、
０．０８から０．５重量パーセントで存在するホウ素、及び、
０．４から１．０重量パーセントで存在する炭素のうちの少なくとも一方と、
残部としての前記チタンとのみからなる、付記Ｂ１〜８のいずれかに記載のチタン合金融液。
【０２８７】
付記Ｂ１０．  実質的に、
７．５から９．０重量パーセントで存在する前記バナジウムと、
３．０から４．０重量パーセントで存在する前記アルミニウムと、
０．８から１．３重量パーセントで存在する前記鉄と、
０．０４から０．１２重量パーセントで存在する前記酸素と、
任意の要素としての、
０．８から２．４重量パーセントで存在するクロム、及び
１．２から２．０重量パーセントで存在するコバルトのうちの少なくとも一方と、
任意の要素としての、
０．８から０．５重量パーセントで存在するホウ素、及び、
０．４から１．０重量パーセントで存在する炭素のうちの少なくとも一方と、
残部としての前記チタンとのみからなる、付記Ｂ１〜９のいずれかに記載のチタン合金融液。
【０２８８】
付記Ｂ１１．  粉末状態に噴霧されている、付記Ｂ１〜１０のいずれかに記載のチタン合金融液。
【０２８９】
付記Ｂ１２．  ７．０から９．０重量パーセントのバナジウムと、
３．０から４．５重量パーセントのアルミニウムと、
０．８から１．５重量パーセントの鉄と、
最大で０．１８重量パーセントの酸素と、
チタンと、を含む、チタン合金粉末。
【０２９０】
付記Ｂ１３．  前記酸素が０．０４から０．１２重量パーセント存在するか、
前記バナジウムが７．０から８．５重量パーセント存在するか、
前記バナジウムが７．５から９．０重量パーセント存在するか、
前記アルミニウムが３．５から４．５重量パーセント存在するか、
前記アルミニウムが３．０から４．０重量パーセント存在するか、
前記鉄が０．９から１．５重量パーセント存在するか、
前記鉄が０．８から１．３重量パーセント存在するか、である、付記Ｂ２に記載のチタン合金粉末。
【０２９１】
付記Ｂ１４．  ０．８から２．４重量パーセントのクロム、又は、１．８から２．４重量パーセントのクロムをさらに含む、付記Ｂ１２〜１３のいずれかに記載のチタン合金粉末。
【０２９２】
付記Ｂ１５．  １．２から２．０重量パーセントのコバルト、又は、１．６から２．０重量パーセントのコバルトをさらに含む、付記Ｂ１２〜１４のいずれかに記載のチタン合金粉末。
【０２９３】
付記Ｂ１６．  最大で０．７重量パーセントのホウ素をさらに含むか、あるいは、０．０８から０．５重量パーセントのホウ素をさらに含む、付記Ｂ１２〜１５のいずれかに記載のチタン合金粉末。
【０２９４】
付記Ｂ１７．  最大で１．３重量パーセントの炭素をさらに含むか、あるいは、０．４から１．０重量パーセントの炭素をさらに含む、付記Ｂ１２〜１６のいずれかに記載のチタン合金粉末。
【０２９５】
付記Ｂ１８．  実質的に、
７．５から８．５重量パーセントで存在する前記バナジウムと、
３．５から４．５重量パーセントで存在する前記アルミニウムと、
０．９から１．５重量パーセントで存在する前記鉄と、
０．０６から０．１４重量パーセントで存在する前記酸素と、
残部としての前記チタンとのみからなる、付記Ｂ１２に記載のチタン合金粉末。
【０２９６】
付記Ｂ１９．  実質的に、
７．５から９．０重量パーセントで存在する前記バナジウムと、
３．０から４．０重量パーセントで存在する前記アルミニウムと、
０．８から１．３重量パーセントで存在する前記鉄と、
０．０６から０．１４重量パーセントで存在する前記酸素と、
任意の要素としての、
０．８から２．４重量パーセントで存在するクロム、及び、
１．２から２．０重量パーセントで存在するコバルトのうちの少なくとも一方と、
残部としての前記チタンとのみからなる、付記Ｂ１８に記載のチタン合金粉末。
【０２９７】
付記Ｂ２０．  実質的に、
７．０から８．５重量パーセントで存在する前記バナジウムと、
３．５から４．５重量パーセントで存在する前記アルミニウムと、
０．９から１．２重量パーセントで存在する前記鉄と、
０．０６から０．１４重量パーセントで存在する前記酸素と、
任意の要素としての、
０．０８から０．５重量パーセントで存在するホウ素、及び、
０．４から１．０重量パーセントで存在する炭素のうちの少なくとも一方と、
残部としての前記チタンとのみからなる、付記Ｂ１８に記載のチタン合金粉末。
【０２９８】
付記Ｂ２１．  実質的に、
７．５から９．０重量パーセントで存在する前記バナジウムと、
３．０から４．０重量パーセントで存在する前記アルミニウムと、
０．８から１．３重量パーセントで存在する前記鉄と、
０．０６から０．１４重量パーセントで存在する前記酸素と、
任意の要素としての、
０．８から２．４重量パーセントで存在するクロムと、
１．２から２．０重量パーセントで存在するコバルトのうちの少なくとも一方と、
任意の要素としての、
０．０８から０．５重量パーセントで存在するホウ素、及び、
０．４から１．０重量パーセントで存在する炭素のうちの少なくとも一方と、
残部としての前記チタンとのみからなる、付記Ｂ１８に記載のチタン合金粉末。
【０２９９】
付記Ｂ２２．  固形品に圧縮された、付記Ｂ１２〜２１のいずれかに記載のチタン合金粉末。
【０３００】
付記Ｂ２３．  チタン合金粉末の製造方法であって、
７．０から９．０重量パーセントのバナジウムと、
３．０から４．５重量パーセントのアルミニウムと、
０．８から１．５重量パーセントの鉄と、
最大で０．１５重量パーセントの酸素と、
チタンと、を含むチタン合金融液を用意することと、
前記チタン合金融液を噴霧することと、を含み、前記チタン合金粉末は、
７．０から９．０重量パーセントの前記バナジウムと、
３．０から４．５重量パーセントの前記アルミニウムと、
０．８から１．５重量パーセントの前記鉄と、
最大で０．１８重量パーセントの前記酸素と、
前記チタンと、を含む、方法。
【０３０１】
付記Ｂ２４．  前記チタン合金融液は、実質的に、
７．５から８．５重量パーセントで存在する前記バナジウムと、
３．５から４．５重量パーセントで存在する前記アルミニウムと、
０．９から１．５重量パーセントで存在する前記鉄と、
０．０４から０．１２重量パーセントで存在する前記酸素と、
残部としての前記チタンとのみからなり、
前記チタン合金粉末は、実質的に、
７．５から８．５重量パーセントで存在する前記バナジウムと、
３．５から４．５重量パーセントで存在する前記アルミニウムと、
０．９から１．５重量パーセントで存在する前記鉄と、
０．０６から０．１４重量パーセントで存在する前記酸素と、
残部としての前記チタンとのみからなる、付記Ｂ２３に記載の方法。
【０３０２】
付記Ｂ２５．  前記チタン合金融液は、実質的に、
７．５から９．０重量パーセントで存在する前記バナジウムと、
３．０から４．０重量パーセントで存在する前記アルミニウムと、
０．８から１．３重量パーセントで存在する前記鉄と、
０．０４から０．１２重量パーセントで存在する前記酸素と、
任意の要素としての、
０．８から２．４重量パーセントで存在するクロム、及び、
１．２から２．０重量パーセントで存在するコバルトのうちの少なくとも一方と、
残部としての前記チタンとのみからなり、
前記チタン合金粉末は、実質的に、
７．５から９．０重量パーセントで存在する前記バナジウムと、
３．０から４．０重量パーセントで存在する前記アルミニウムと、
０．８から１．３重量パーセントで存在する前記鉄と、
０．０６から０．１４重量パーセントで存在する前記酸素と、
任意の要素としての、
０．８から２．４重量パーセントで存在するクロム、及び、
１．２から２．０重量パーセントで存在するコバルトのうちの少なくとも一方と、
残部としての前記チタンとのみからなる、付記Ｂ２３又は２４に記載の方法。
【０３０３】
付記Ｂ２６．  前記チタン合金融液は、実質的に、
７．０から８．５重量パーセントで存在する前記バナジウムと、
３．５から４．５重量パーセントで存在する前記アルミニウムと、
０．９から１．２重量パーセントで存在する前記鉄と、
０．０４から０．１２重量パーセントで存在する前記酸素と、
任意の要素としての、
０．０８から０．５重量パーセントで存在するホウ素、及び、
０．４から１．０重量パーセントで存在する炭素のうちの少なくとも一方と、
残部としての前記チタンとのみからなり、
前記チタン合金粉末は、実質的に、
７．０から８．５重量パーセントで存在する前記バナジウムと、
３．５から４．５重量パーセントで存在する前記アルミニウムと、
０．９から１．２重量パーセントで存在する前記鉄と、
０．０６から０．１４重量パーセントで存在する前記酸素と、
任意の要素としての、
０．０８から０．５重量パーセントで存在するホウ素、及び、
０．４から１．０重量パーセントで存在する炭素のうちの少なくとも一方と、
残部としての前記チタンとのみからなる、付記Ｂ２３〜２５のいずれかに記載の方法。
【０３０４】
付記Ｂ２７．  前記チタン合金融液は、実質的に、
７．５から９．０重量パーセントで存在する前記バナジウムと、
３．０から４．０重量パーセントで存在する前記アルミニウムと、
０．８から１．３重量パーセントで存在する前記鉄と、
０．０４から０．１２重量パーセントで存在する前記酸素と、
任意の要素としての、
０．８から２．４重量パーセントで存在するクロム、及び、
１．２から２．０重量パーセントで存在するコバルトのうちの少なくとも一方と、
任意の要素としての
０．０８から０．５重量パーセントで存在するホウ素と、
０．４から１．０重量パーセントで存在する炭素のうちの少なくとも一方と、
残部としての前記チタンとのみからなり、
前記チタン合金粉末は、実質的に、
７．５から９．０重量パーセントで存在する前記バナジウムと、
３．０から４．０重量パーセントで存在する前記アルミニウムと、
０．８から１．３重量パーセントで存在する前記鉄と、
０．０６から０．１４重量パーセントで存在する前記酸素と、
任意の要素としての、
０．８から２．４重量パーセントで存在するクロム、及び、
１．２から２．０重量パーセントで存在するコバルトのうちの少なくとも一方と、
任意の要素としての、
０．０８から０．５重量パーセントで存在するホウ素、及び、
０．４から１．０重量パーセントで存在する炭素のうちの少なくとも一方と、
残部としての前記チタンとのみからなる、付記Ｂ２３〜２６のいずれかに記載の方法。
【０３０５】
本開示のチタン合金組成及びそれによって形成される物品の実施形態を図示及び説明してきたが、本明細書を読めば当業者には種々の改変が可能であろう。本願は、そのような改変も包含し、請求の範囲によってのみ限定されるものとする。
【図１】
2018115386.tif 000102
【図２】
2018115386.tif 000103
【図３】
2018115386.tif 000104
【図４】
2018115386.tif 000105
【外国語明細書】
2018115386000001.pdf
2018115386000002.pdf
2018115386000003.pdf
2018115386000004.pdf